(57)【特許請求の範囲】
【請求項１】
架橋発泡成形体の成形方法であって、
架橋発泡の抑制された状態で平面または立体的形状に加工された一つ以上の架橋発泡用成形材料を用意する段階；
用意された架橋発泡用成形材料相互間の物理的または化学的結合を防止するために境界材料を一つ以上用いて選択された架橋発泡用成形材料の中の一つ以上の架橋発泡用成形材料の表面に特定の形態に一つ以上の境界面を形成する段階；
前記境界面の形成された架橋発泡用成形材料を発泡成形法によって成形する段階；を含み、発泡と同時に成形体内部には境界面が内部成形面でなって成形体と内部空洞構造体とが一体型に成形されることを特徴とする架橋発泡成形体の成形方法。
【請求項２】
前記境界面形成段階と成形段階との間には、同種または異種の架橋発泡用成形材料の中から選択されるいずれか一つ以上を混合する段階を更に含むことを特徴とする請求項１記載の架橋発泡成形体の成形方法。
【請求項３】
前記架橋発泡用成形材料は、
各種の合成樹脂類；
互いに異なる樹脂相互間の共重合体；
各種の天然および合成ゴム類；
前記各種の合成樹脂類および樹脂相互間の共重合体、前記各種の天然および合成ゴム類相互間の複合材料；からなるいずれか一つの群より選択される一つ以上からなることを特徴とする請求項１または２記載の架橋発泡成形体の成形方法。
【請求項４】
前記境界材料は、
液状、固状、フィルム形状の材料の中から選択される一つ以上の材料からなることを特徴とする請求項１記載の架橋発泡成形体の成形方法。
【請求項５】
前記境界面は、
印刷、転写、塗布、析出、噴射、積層、挿入、付着またはこれらを変形した方式の中から選択される一つ以上の方式で形成されることを特徴とする請求項１記載の架橋発泡成形体の成形方法。
【請求項６】
前記境界面には、
前記架橋発泡用成形材料に含まれる発泡剤と同種または異種の発泡剤の中から選択されるいずれか一つ以上を更に含むことを特徴とする請求項１記載の架橋発泡成形体の成形方法。
【請求項７】
前記境界面が２つ以上形成される場合は、前記境界面を構成する境界材料が同種または異種の材料の中から選択されるいずれか一つからなることを特徴とする請求項１記載の架橋発泡成形体の成形方法。
【請求項８】
前記成形段階は、
加圧式架橋発泡成形法または常圧式架橋発泡成形法の中から選択されるいずれか一つの発泡成形法で行なわれることを特徴とする請求項１記載の架橋発泡成形体の成形方法。
【請求項９】
前記成形段階は、
加圧式架橋発泡成形法または常圧式架橋発泡成形法の中から選択されるいずれか一つの発泡成形法を変形した発泡成形法で行なわれることを特徴とする請求項１記載の架橋発泡成形体の成形方法。
【請求項１０】
発泡成形が加圧式架橋発泡成形法で行なわれる場合は、発泡の前に架橋発泡用成形材料が安置された金型内部の残余空間に前記架橋発泡用成形材料と同種または異種の材料を投入する段階が先行することを特徴とする請求項８または９記載の架橋発泡成形体の成形方法。
【請求項１１】
前記成形段階の以後に、
前記架橋発泡成形体の内部成形面によって形成される空間に空気または液状の材料の中から選択されるいずれか一つ以上を注入する段階を更に含むことを特徴とする請求項１記載の架橋発泡成形体の成形方法。
【請求項１２】
前記成形段階の以後に、
前記架橋発泡成形体を２次成形する段階を更に含むことを特徴とする請求項１記載の架橋発泡成形体の成形方法。
【請求項１３】
前記２次成形は、
前記架橋発泡成形体と同種または異種の材料の中から選択されるいずれか一つと共に行なわれることを特徴とする請求項１２記載の架橋発泡成形体の成形方法。
【請求項１４】
前記成形段階の以後に、
前記架橋発泡成形体の内部成形面によって形成される空間に前記架橋発泡用成形材料と同種または異種の材料の中から選択されるいずれか一つ以上を挿入する段階を更に含むことを特徴とする請求項１、１２、１３のいずれかに記載の架橋発泡成形体の成形方法。
【請求項１５】
前記挿入段階の以後に、
前記架橋発泡成形体を再び成形する段階を更に含むことを特徴とする請求項１４記載の架橋発泡成形体の成形方法。
【請求項１６】
前記成形段階の以後に、
前記架橋発泡成形体の表面に前記内部成形面によって形成される空間と連通される通気孔を形成した後、前記通気孔を通じて前記架橋発泡用成形材料と同種または異種の材料の中から選択されるいずれか一つ以上を挿入した後、再び成形する段階を更に含むことを特徴とする請求項１、１２、１３のいずれかに記載の架橋発泡成形体の成形方法。
【請求項１７】
前記異種の材料は、
気状、液状、固状の材料の中から選択される一つ以上の材料であることを特徴とする請求項１４または１６記載の架橋発泡成形体の成形方法。
【請求項１８】
前記境界面形成段階と成形段階との間には、
境界面の形成された架橋発泡用成形材料を巻き取る段階を更に含むことを特徴とする請求項１または２記載の架橋発泡成形体の成形方法。
【請求項１９】
前記境界面形成段階と成形段階との間には、
前記架橋発泡用成形材料と異なる異種の材料を付加する段階を更に含むことを特徴とする請求項１または２記載の架橋発泡成形体の成形方法。
【請求項２０】
請求項１〜１９のいずれか１つの方法によって作られる架橋発泡成形体。
【請求項２１】
架橋発泡成形法によって作られる成形体であって、
成形体；
前記成形体の内部には任意形状の内部成形面からなる一つ以上の内部空洞構造体；を含み、発泡と同時に成形体と内部空洞構造体とが一体型に形成されることを特徴とする架橋発泡成形体。
【請求項２２】
前記内部空洞構造体は、
前記成形体の一つ以上の面と連通されることを特徴とする請求項２１記載の架橋発泡成形体。
【請求項２３】
前記成形体は、
前記内部空洞構造体と連通できる一つ以上の通気孔を更に備えることを特徴とする請求項２１記載の架橋発泡成形体。
【請求項２４】
前記通気孔には、
前記内部空洞構造体の内部への空気または水分の流入および排出を制御できるバルブ装置を更に備えることを特徴とする請求項２３記載の架橋発泡成形体。
【請求項２５】
前記内部空洞構造体には、
前記成形体と同種または異種の材料の中から選択される一つ以上の材料を充填することを特徴とする請求項２１〜２３のいずれかに記載の架橋発泡成形体。
【請求項２６】
前記内部空洞構造体には、
前記成形体と同種または異種の材料の中から選択される一つ以上の材料からなる成形物を挿入することを特徴とする請求項２１〜２３のいずれかに記載の架橋発泡成形体。
【発明の詳細な説明】
【技術分野】
【０００１】
本発明は、架橋発泡成形体とその成形方法に係り、より詳細には、架橋発泡成形体の内部に様々な形状または構造からなる内部空洞構造体が成形体と一体型に形成される架橋発泡成形体、およびその成形方法に関する。
【背景技術】
【０００２】
図８２は、従来の架橋発泡成形体を製造する一般的な工程図であり、これを参照して架橋発泡成形体の製造工程を各段階別に説明すれば次のようである。
【０００３】
まず、発泡成形体の特性別に多様に設計された原材料配合基準に従って化合物配合を構成する主要樹脂材料および各種の添加材料からなる原材料の一定重量値を計量し、計量された原材料を密閉型混合機またはニーダー（ｋｎｅａｄｅｒ）などを利用して適切に配合された化合物材料に架橋剤および発泡剤などを混合するミーリング段階を経て、各種の原材料の混合された化合物材料を用意する（Ｓ１０）。
【０００４】
前記化合物材料はカレンダー機または押出機などを通じて架橋発泡成形体製造用材料として成形されるが、この中カレンダー機は化合物材料をシートまたはフィルムと共に主に平面形状に成形させ、押出機はペレットのように主に粒子形状に化合物材料を成形させて成形材料を得る（Ｓ２０）。
【０００５】
一定の形状の成形材料はＳ３０に区分された各種の架橋発泡成形過程を経るが、架橋発泡成形過程は、最終的に得ようとする架橋発泡成形体の形状および物性を考慮して適切に組み合わされた機械設備と工程別特性により、加圧式架橋発泡成形法（ｐｒｅｓｓｕｒｅ  ｃｒｏｓｓ−ｌｉｎｋｅｄ  ｆｏａｍ  ｍｏｌｄｉｎｇ）と常圧式架橋発泡成形法（ｎｏｒｍａｌ  ｐｒｅｓｓｕｒｅ  ｃｒｏｓｓ−ｌｉｎｋｅｄ  ｆｏａｍｉｎｇ）とに大別することができる。
【０００６】
前記加圧式架橋発泡成形法は主に金型を用いて成形材料を適正条件で加熱、加圧する過程を経て金型の内部空洞部の形状によって架橋された材料を発泡剤の分解作用を通じて発泡させることにより、主に不連続的な個別形状の成形体を製造する方式であり、その代表的な方式としてＳ３０に開示されたようにプレス機を用いるプレス方式（ｃｏｍｐｒｅｓｓｉｏｎ−ｐｒｅｓｓ  ｃｒｏｓｓ−ｌｉｎｋｅｄ  ｆｏａｍ  ｍｏｌｄｉｎｇ）、射出機を用いる射出方式（ｉｎｊｅｃｔｉｏｎ−ｐｒｅｓｓ  ｃｒｏｓｓ−ｌｉｎｋｅｄ  ｆｏａｍ  ｍｏｌｄｉｎｇ）がある。
【０００７】
材料の注入において、プレス方式は開放された金型に成形材料を投入した後金型を密閉する一方で、射出方式は密閉された金型に機械的に成形材料を注入するという差があるが、金型の内部に成形材料の供給（充填）が完了すれば、両方式は共に、密閉された金型をプレスのような設備などにより一定条件下で加熱・加圧した後、成形材料を架橋発泡させる段階（Ｓ３０）、加圧解除と同時に金型開放をして架橋発泡された成形体を脱型した後それを熟成・冷却させる段階（Ｓ４０）、そして熟成・冷却された成形体を裁断、トリミング（ｔｒｉｍｍｉｎｇ）などで仕上げる段階（Ｓ５０）の過程を経て架橋発泡成形体を得る。
【０００８】
図示しないがプレス方式および射出方式以外の加圧式架橋発泡成形法には圧縮回転ロール方式（ｃｏｍｐｒｅｓｓｉｏｎ−ｒｏｔａｒｙ  ｐｒｅｓｓ  ｃｒｏｓｓ−ｌｉｎｋｅｄ  ｆｏａｍ  ｍｏｌｄｉｎｇ）がある。これは、金型ではなく加熱ロールと金属材質の圧縮／移送ベルト設備を組み合わせ、同時駆動される加熱ロールと圧縮／移送ベルトとの間に様々な厚さの連続均一な断面を備えた成形材料の一つのみを投入したり、または同種あるいは他種の成形材料、各種の原緞類、ゴム類などを共に連続的に投入した後、加熱・加圧して、加圧が解除される時点で成形材料の発泡を誘導して連続均一な断面の架橋発泡成形体を製造する方式である。
【０００９】
すなわち、加圧式架橋発泡成形法は、金型、ロールなどを通じて成形材料を直接加圧・加熱して成形体を製造する方式であると言えるが、プレス方式は様々な産業用大・小型成形体製品（例：ＥＶＡ、ＰＥおよび各種ゴム系の大・小型スポンジ板材、履物類成形部品、スポーツ用品および雑貨類など）を、射出方式は主に個別形状の様々な産業用成形体製品（例：ＥＶＡ系履物部品、保護装備およびスポーツ用品、バックなどの雑貨類部品）を、そして圧縮回転ロール方式は様々な産業用の連続形状または大型板材形状の成形体（例：ＥＶＡ、ＰＥおよび各種ゴム系連続ロール材）の製造に広く適用されている。
【００１０】
一方、常圧式架橋発泡成形法は主に連続均一な断面形状を有する架橋発泡成形体を製造するためのものであって、加圧式架橋発泡成形法と異なって金型などを通じて成形材料に直接的に熱および圧力を加えずに架橋発泡成形体を製造するという点で区別されるが、それには化学方式（ｃｈｅｍｉｃａｌｌｙ  ｃｒｏｓｓ−ｌｉｎｋｅｄ  ｆｏａｍｉｎｇ）と電子線照射方式（ｅｌｅｃｔｒｏｎ  ｉｒｒａｄｉａｔｉｏｎ  ｃｒｏｓｓ−ｌｉｎｋｅｄ  ｆｏａｍｉｎｇ）がある。
【００１１】
前記化学方式は、通常、主要原材料であるポリエチレン樹脂に化学的架橋剤および発泡剤、ＥＶＡ系樹脂などを一定割合添加して配合した化合物材料を押し出して粒子形成形材料に加工した後（Ｓ１０、Ｓ２０）、該成形材料をスクリュー、加熱装置、押出金型などの付属装置からなる押出機のホッパーに投入し、材料配合によってシリンダー内で区間別に温度を適切に調節して加熱し、加熱によって溶融された成形材料を押出部を通過させて連続均一な断面を有する材料に押出成形された成形材料を適正な温度で加熱して架橋、発泡させる（Ｓ３０）各段階を含む。
【００１２】
これに比べて、電子線照射方式は、主要原材料としてポリエチレンまたはポリプロピレン樹脂に各種の添加剤を混合した化合物材料を押出成形した成形材料に電子線を照射して架橋させた後、成形材料内に含有された発泡剤の適正分解温度まで加熱して発泡するようにする。これは、成形材料の架橋が電子線の照射を通じて完了した後、架橋された成形材料を加熱して発泡させるという点で化学方式とは異なっている。
【００１３】
一方、架橋発泡した成形体を熟成・冷却させた後（Ｓ４０）、それをトリミング（ｔｒｉｍｍｉｎｇ）、裁断などで仕上げる過程（Ｓ５０）は両者共に同じである。
【００１４】
図示しないが化学方式を変形した常圧式架橋発泡成形法の一例としてカレンダー発泡方式（ｃａｌｅｎｄｅｒ  ｃｒｏｓｓ−ｌｉｎｋｅｄ  ｆｏａｍｉｎｇ）がある。その適用例によれば、ポリ塩化ビニール系、ポリオレフィン系樹脂を主要原材料にし、そこに化学発泡剤、架橋剤（ポリ塩化ビニールの場合、可塑剤（ｐｌａｓｔｉｃｉｚｅｒ））、安定剤、界面活性剤などを一定割合添加して密閉型混合機を利用して配合し、この配合された化合物材料を、押出機、材料粉砕機（ｓｔｏｒａｇｅ  ｍｉｌｌ）、圧着ロール（ｃａｌｅｎｄｅｒ  ｒｏｌｌ）などで連続均一な断面を有する材料に成形した後、この成形材料をコンベヤーに設けられた加熱室（ｈｅａｔｉｎｇ  ｃｈａｍｂｅｒ）で常圧加熱して発泡させ、それを冷却・熟成し、この冷却・熟成過程を経て得られる成形体を巻取ロール（ｔａｋｅ−ｕｐ  ｒｏｌｌ）に巻いて連続ロール形状の成形体を得る。
【００１５】
一方、加圧式または常圧式発泡成形法を通じて最終的に得られる成形体を、その成形体の用途および特性、使用目的によって単独または同質、他材質の樹脂からなる各種の成形物、織物、木材、金属などのその他の材料の中から選択されるいずれか一つ以上と接着した後に再成形する再成形工程（Ｓ６０）を経ることもある。
【００１６】
このような再成形方式には、圧縮割合を考慮して金型の空洞体積より大きく製造された１次架橋発泡成形体を金型に強制的に挿入した後、加熱および加圧した後に冷却して脱型させる加熱／冷却金型式圧縮再成形法（ｈｅａｔ／ｃｏｌｄ  ｍｏｌｄ  ｃｏｍｐｒｅｓｓｉｏｎ  ｒｅ−ｍｏｌｄｉｎｇ）と、１次架橋発泡成形体を適正温度に予め加熱して軟化された１次成形体を金型の空洞に投入した後に加圧、冷却して脱型させる冷却金型式圧縮再成形法（ｃｏｌｄ  ｍｏｌｄ  ｃｏｍｐｒｅｓｓｉｏｎ  ｒｅ−ｍｏｌｄｉｎｇ）と、適正温度に加熱して軟化された１次架橋発泡成形体を金型の空洞内部で真空吸入成形した後に冷却、脱型させる真空成形方式再成形法（ｃｏｌｄ  ｍｏｌｄ  ｖａｃｕｕｍ  ｒｅ−ｍｏｌｄｉｎｇ）と、適正温度に加熱して軟化された１次架橋発泡成形体に高圧の気体または液体を注入して金型の空洞内部で再成形した後、脱型させるブロー方式再成形法（ｂｌｏｗ  ｒｅ−ｍｏｌｄｉｎｇ）などがある。
【００１７】
このような従来の架橋発泡成形法（または再成形法）とそれらによって得られる架橋発泡成形体の共通の特徴は、次のようである。
【００１８】
加圧式架橋発泡成形法の場合、プレス方式では多数のシート形状または粒子形状に成形された一定重量値の成形材料を金型の空洞に投入した後に加熱する過程、そして射出方式では成形材料を材料注入機の内部シリンダー内で加熱して軟化溶融させて金型空洞部に注入する過程で、成形材料の各部位別物性が均一化されることにより、これを架橋発泡成形させて得られる成形体も同じく各部位別物性が、均一化される。
【００１９】
一方、常圧式架橋発泡成形法の場合は、主に粒子形状からなる多数の成形材料を押出機内に投入した後、加熱軟化させて得られる均一な断面の特定の形状からなる成形材料に変形させるための過程で成形材料の各部位別物性が均一化されることにより、これを通じて得られる成形体の各部位別物性もやはり均一化されるしかない。
【００２０】
これは毎回、発泡工程に必要な成形材料が一つ以上の複数個で構成されるとしても、成形材料が発泡以前の過程で既に均一物性からなる一つの材料に変換されることにより、製造される成形体は変換された特定物性を有する均一な密度の成形体しか得られないことを意味する。
【００２１】
また、これは従来から広く用いられているどのような架橋発泡成形法によっても、単一の発泡工程では、同一の成形材料を用いて成形する限り成形された成形体が各部位別に密度が差等化されたり、または多重の物性および機能を備えた成形体を製造することができないことを意味する。
【００２２】
更に、従来の架橋発泡成形法では一つの成形体内部に様々な形状または構造よりなる内部空洞構造体を成形体と同時に一体型に成形することはできず、成形された成形体の内部部位別に密度を差等化させることができないという問題点があった。
【００２３】
したがって、従来の方法で複合的物性および機能を要求する架橋発泡成形体を製造するためには、各物性、機能的特性別に材料の配合を区分して造成した後、それを個別的に発泡させた架橋発泡成形体を裁断、研磨、接着などの後続工程で互いに組み合わせる工程を通じて製造する方法を選ぶしかなかった。
【００２４】
しかし、このような方法は、製造工程の全般にわたって増大する製造難易度、生産性の低下、そして製品デザインおよび品質の限界などによって製造可能な範囲が制限されるため、意図する複合的物性および機能を備えた様々な架橋発泡成形体を製造することができず、それぞれ異なる物性および機能的特性が具備された成形体を別に成形して互いに組み合わせる過程で隋伴される全般的な工程の重複的な実施により、製造費用の増加のみならず産業廃棄物の排出量が増加するなどの多くの問題点が露出した。
【００２５】
それを改善するために、大韓民国特許出願第２００３−４５２８２号は、ＥＶＡ系組成物を製造するために、製品別用途および機能に応じて選択したＥＶＡ樹脂、架橋剤、発泡剤、色素、充填剤、添加剤およびＥＶＡ樹脂と混練配合可能なゴム類または樹脂類を配合および混練する段階と、前記組成物を低融点紡糸する段階と、前記紡糸されたフィラメントはトウ（ｔｏｗ）またはステープル繊維化してそれを第１材料にし、第２材料として水溶性ポリビニールアルコール（ＰＶＡ）系ステープル繊維、ポリエステル系ステープル繊維および天然繊維からなる群より選択された溶解性繊維と混合して不織布を形成する段階と、前記不織布から溶解性繊維を溶出する段階と、溶解性繊維の溶出された不織布を架橋発泡させる段階と、を含むＥＶＡ系成形体の製造方法を提案している。
【００２６】
提案された方法は従来の方法とは異なって、成形体の内部に任意の気空構造を形成させることができるという点ではより進展した架橋発泡成形法を開示しているが、成形体内部面の形状および構造の設計、またはそれを制御する方法が具体的に提示されていないので、それを利用して単一の発泡工程を行うとしても部分別に差等化された架橋発泡成形体を製造したり、または多重物性および機能を備えた架橋発泡成形体を製造することはできなかった。
【発明の開示】
【発明が解決しようとする課題】
【００２７】
上記問題点を解決するために、本発明は、単一発泡工程によって成形体の外部形状とは別に、少なくとも一つ以上の特定構造よりなる内部構造を同一成形体上で同時に形成させることができる成形方法、およびそれによる成形体を提供することを目的とする。
【００２８】
本発明の他の目的は、複数個の成形材料同士の間に造成された少なくとも一つ以上の境界面が、発泡工程の際に成形体の内部成形面を形成させることのできる成形方法、およびそれによる成形体を提供することにある。
【００２９】
本発明の更に他の目的は、成形体の内部成形面が、同一成形体上で他部位と複数面に分離されて構成される特定形状を形成する成形方法、およびそれによる成形体を提供することにある。
【００３０】
本発明の更に他の目的は、成形体の内部成形面から分離可能な一つ以上の独立成形層を備えた成形体の成形方法、およびそれによる成形体を提供することにある。
【００３１】
本発明の更に他の目的は、成形体の内部空間に充填される空気の圧力および体積を多様に調節可能な成形体の成形方法、およびそれによる成形体を提供することにある。
【００３２】
本発明の更に他の目的は、成形体の内部に形成される空間に成形体と同一または異なる一つ以上の材料を充填させることのできる成形体の成形方法、およびそれによる成形体を提供することにある。
【００３３】
本発明の更に他の目的は、成形体の内部に形成される空間が、通気または緩衝などのようにその他の目的に使用するのに容易な成形体の成形方法、およびそれによる成形体を提供することにある。
【００３４】
本発明の更に他の目的は、全重量を軽量化したり、衝撃吸収力および形状の復原性、反発弾性力など成形体の諸般の物性および機能を向上させることのできる成形体を提供することにある。
【００３５】
本発明の更に他の目的は、製品別特性に応じて同一成形体で特定部位別に物性および機能が差等化されることのできる成形体を效果的に提供することにある。
【課題を解決するための手段】
【００３６】
上記目的を達成するために、本発明は、架橋発泡成形体の内部に任意の構造を形成させる方法であって、架橋発泡の抑制された状態で平面または立体的形状に加工された一つ以上の架橋発泡用成形材料を用意する段階；用意された架橋発泡用成形材料相互間の物理的または化学的結合を防止するために境界材料を一つ以上用いて選択された架橋発泡用成形材料の中の一つ以上の架橋発泡用成形材料の表面に特定の形態に一つ以上の境界面を形成する段階；前記境界面の形成された架橋発泡用成形材料を発泡成形法によって成形する段階；を含む架橋発泡成形体の成形方法を提供する。
【００３７】
前記境界面形成段階と成形段階との間には、同種または異種の架橋発泡用成形材料の中から選択されるいずれか一つ以上を混合する段階を更に含むことを特徴とする。
【００３８】
前記架橋発泡用成形材料は、ＥＶＡ系発泡用フィルム、または前記境界面を形成し易い程度の表面粗度を有する平面形状または立体形状の材料の中から選択されるいずれか一つからなることを特徴とする。
【００３９】
前記架橋発泡用成形材料は、エチレン酢酸ビニール（ＥＶＡ）系、様々な密度のポリエチレン（ＰＥ）系を含む各種の合成樹脂類；互いに異なる樹脂相互間の共重合体；各種の天然および合成ゴム類；前記各種の合成樹脂類および樹脂相互間の共重合体、前記各種の天然および合成ゴム類相互間の複合材料；からなるいずれか一つの群より選択される一つ以上からなることを特徴とする。
【００４０】
前記境界材料は、液状、固状、フィルム形状の材料の中から選択される一つ以上の材料からなることを特徴とする。
【００４１】
前記境界面は、印刷、転写、塗布、析出、噴射、積層、挿入、付着またはこれらを変形した方式の中から選択される一つ以上の方式で形成されることを特徴とする。
【００４２】
また、前記境界面には、前記架橋発泡用成形材料に含まれる発泡剤と同種または異種の発泡剤の中から選択されるいずれか一つ以上を更に含むことを特徴とする。
【００４３】
また、前記境界面が２つ以上形成される場合は、前記境界面を構成する境界材料が同種または異種の材料の中から選択されるいずれか一つからなることを特徴とする。
【００４４】
前記成形段階は、加圧式架橋発泡成形法または常圧式架橋発泡成形法の中から選択されるいずれか一つの発泡成形法で行なわれることを特徴とする。
【００４５】
また、前記成形段階は、加圧式架橋発泡成形法または常圧式架橋発泡成形法の中から選択されるいずれか一つの発泡成形法を変形した発泡成形法で行なわれることを特徴とする。
【００４６】
また、発泡成形が加圧式架橋発泡成形法で行なわれる場合は、発泡の前に架橋発泡用成形材料が安置された金型内部の残余空間に前記架橋発泡用成形材料と同種または異種の材料を投入する段階が先行することを特徴とする。
【００４７】
また、前記成形段階の以後に、前記架橋発泡成形体の内部成形面間の空間に空気または液状の材料の中から選択されるいずれか一つ以上を注入する段階を更に含むことを特徴とする。
【００４８】
前記成形段階の以後に、前記架橋発泡成形体を２次成形する段階を更に含むことを特徴とする。
【００４９】
前記２次成形は、前記架橋発泡成形体と同種または異種の材料の中から選択されるいずれか一つと共に行なわれることを特徴とする。
【００５０】
また、前記成形段階の以後に、前記架橋発泡成形体の内部成形面間の空間に前記架橋発泡用成形材料と同種または異種の材料の中から選択されるいずれか一つ以上を挿入する段階を更に含むことを特徴とする。
【００５１】
また、前記挿入段階の以後に、前記架橋発泡成形体を再び成形する段階を更に含むことを特徴とする。
【００５２】
また、前記成形段階の以後に、前記架橋発泡成形体の表面に内部成形面間の空間と連通される通気孔を形成した後、前記通気孔を通じて前記架橋発泡用成形材料と同種または異種の材料の中から選択されるいずれか一つ以上を挿入した後、再び成形する段階を更に含むことを特徴とする。
【００５３】
前記異種の材料は、気状、液状、固状の材料の中から選択される一つ以上の材料であることを特徴とする。
【００５４】
前記境界面形成段階と成形段階との間には、境界面の形成された架橋発泡用成形材料を巻き取る段階を更に含むことを特徴とする。
【００５５】
また、前記境界面形成段階と成形段階との間には、前記架橋発泡用成形材料と異なる異種の材料を付加する段階を更に含むことを特徴とする。
【００５６】
また、本発明は、架橋発泡成形法によって作られる成形体であって、成形体と；前記成形体の内部には任意形状の内部成形面からなる一つ以上の内部空洞構造体と；を含み、発泡と同時に成形体と内部空洞構造体とが一体型に形成されることを特徴とする架橋発泡成形体を提供する。
【００５７】
前記成形体は、前記内部空洞構造体と連通できる一つ以上の通気孔を更に備えることを特徴とする。
【００５８】
前記通気孔には、前記内部空洞構造体の内部への空気または水分の流入および排出を制御できるバルブ装置を更に備えることを特徴とする。
【００５９】
前記内部空洞構造体は、前記成形体の一つ以上の面と連通されることを特徴とする。
【００６０】
前記内部空洞構造体には、前記成形体と同種または異種の材料の中から選択される一つ以上の材料を充填することを特徴とする。
【００６１】
前記内部空洞構造体には、前記成形体と同種または異種の材料の中から選択される一つ以上の材料からなる成形物を挿入することを特徴とする。
【発明を実施するための最良の形態】
【００６２】
本発明に係る架橋発泡成形体の成形方法および架橋発泡成形体の構成を添付の図面を参照して詳細に説明すれば、次のようである。このうち、まず架橋発泡成形体の成形方法およびそれに対する具体的な実施例を詳述する。
【００６３】
本発明に係る成形方法は、図８３に示すように、原材料を配合する段階（Ｓ１００）、配合された原材料を成形する段階（Ｓ２００）、境界材料を選択する段階（Ｓ３００）、選択された境界材料を用いて境界面を形成する段階（Ｓ４００）、境界面の形成された成形材料を成形する段階（Ｓ５００）、成形体を冷却熟成させる段階（Ｓ６００）、仕上げ段階（Ｓ７００）、を含んで構成される。
【００６４】
前記原材料配合段階（Ｓ１００）は、製造しようとする架橋発泡成形体の用途および物性的特性によって様々な材料の中から選択された主要樹脂原材料を用いて架橋発泡のための成形材料用化合物を用意する段階である。
【００６５】
まず、材料配合設計が終われば材料配合基準によって主要原材料と副材料とを一定重量値ずつ計量し、計量されたそれぞれの原、副材料を密閉型混合機またはニーダー（ｋｎｅａｄｅｒ）などのような設備を用いて適切に混合するが、それには主に開放型ミル（ｏｐｅｎ  ｍｉｌｌ）などのような設備を用いて架橋剤、発泡剤などを添加する過程が含まれる。
【００６６】
前記原材料配合段階（Ｓ１００）に用いられる原材料は様々な架橋発泡成形法によって成形体に作われることのできる材料であれば良いが、エチレン酢酸ビニール（ＥＶＡ）系、様々な密度のポリエチレン（ＰＥ）系を含むポリオレフィン系、ポリビニール系、ポリウレタン系、低密度ポリエチレン（ＬＤＰＥ）添加ＥＶＡなどを含む各種の合成樹脂類およびこれら相互間の共重合体、またはこれら相互間の混合組成物からなる各種系列の合成樹脂類と、天然ゴム、スチレンブタジエンゴム（ＳＢＲ）系、ポリブタジエンゴム（ＢＲ）系、ポリイソプレンゴム（ＩＲ）系、クロロプレンゴム（ＣＲ）系、ニトリルゴム（ＮＢＲ）系、ＥＰＤＭゴム系、エチレンプロピレンゴム（ＥＰＲ）系、アクリルゴム（ＡＲ）系ゴム類および／またはスチレンブタジエンゴム（ＳＢＲ）添加ネオプレンゴム（ＣＲ）などのような前記ゴム同士の間の混合物からなる各種系列の天然・合成ゴム類と、ＥＰＤＭゴム添加エチレン酢酸ビニール（ＥＶＡ）、ポリ塩化ビニール（ＰＶＣ）添加ニトリルゴム（ＮＢＲ）などのように他材質と混合された各種系列の複合材料と、からなるいずれか一つの群より選択されるいずれか一つ以上からなることが好ましい。
【００６７】
しかし、この中、様々な酢酸ビニール含量（ＶＡ％）のエチレン酢酸ビニール（ＥＶＡ）系または様々な密度（ｄｅｎｓｉｔｙ）のポリエチレン（ＰＥ）系合成樹脂を主要原材料として用いることがより好ましい。
【００６８】
上記の様々な原材料の中から選択されたいずれか一つ以上の主要原材料が、前述した配合段階を経て副材料と適切に配合されて化合物に造成されれば、化合物はカレンダー機または押出機などを通じて架橋発泡の抑制された状態の成形材料に作られるが、成形材料の形状はシート、フィルムのような平面形状、またはペレットのような粒子形状に加工される（Ｓ２００）。
【００６９】
本発明に係る成形材料は、その形状に特別な制限はないが、成形材料を粒子形状およびシート形状として用いる場合、毎回発泡時に使用重量を計量する以外に、後述する具体的実施例に適用して使用する際に好ましくない点を勘案すれば、表面粗度（表面の粗さの程度）が精密な平面形状（特にフィルム形状）の成形材料を用いることが好ましく、この中、エチレン酢酸ビニール（ＥＶＡ）系またはポリエチレン（ＰＥ）系フィルム形状の成形材料、またはそれとほぼ同じ表面粗度を備えた成形材料を用いることがより好ましい。
【００７０】
一方、射出機を通じて配合された化合物、または主にペレットのような粒子形状の架橋発泡の抑制された状態に加工された１次成形材料を射出方式で架橋発泡の抑制された２次成形材料に作ろうとする場合は、シリンダー内での加熱温度を可能な低温（好まくは７０〜９０℃）に維持された状態で粒子形状の１次成形材料を軟化させ、加圧・低温（好ましくは５０℃以下）状態に維持されている金型の材料注入路を通じて金型の空洞部に１次成形材料を充填した後に低温成形すれば、１次成形材料内に含有された発泡剤が分解されていない状態で一定形状を有する２次成形材料が加工され得る。
【００７１】
これをプレス方式で行う場合は、金型を通じてシート、フィルム、ペレットまたは各種形状の１次成形材料を用いて１次成形材料内に含有された発泡剤が分解されていない状態で作業を行えば（好ましくは６０〜８０℃に加熱、１５０ｋｇ／ｃｍ２以上加圧、５０℃以下に冷却）発泡の抑制された状態の２次成形材料を得ることができる。
【００７２】
このような加圧式架橋発泡成形法と異なって、主に連続的形状の成形体を製造するために広く行われる常圧式架橋発泡成形法の場合も、前記射出方式とほぼ同じ押出方式で１次成形材料を軟化させて均一な断面を有する連続的形状の材料に加工することが可能であるので、フィルムのような平面形状の成形材料でなくても架橋発泡の抑制された状態に加工され、後述する境界面の形成が可能でさえあれば、成形材料の形状は本発明の実施とは無関系であることは自明である。
【００７３】
成形材料が用意されれば、一つ以上の境界材料を用い（Ｓ３００）、前記成形材料表面に特定形態の一つ以上の境界面を形成させる（Ｓ４００）。
【００７４】
前記境界面は、架橋発泡過程で後述される成形体の内部成形面を形成させるためのものであり、前記境界材料は、架橋発泡過程で境界面を挟んで接する成形体同士間の物理的または化学的結合を防止するためのものである。
【００７５】
前記境界材料は一定の粘度を有する液体、一定の大きさの粉末またはフィルムのような一定の形状の固体などのように架橋発泡過程で成形材料同士間の結合が防止さえされれば、各種の天然・合成顔料およびインク類、天然・合成樹脂類、紙類、織物類、不織布類およびゴム類からなる群より選択されるいずれか一つで構成されても構わないが、成形材料に対する容易な付着可否、成形体製造の時一定位置上の繰り返し再現の容易性、発泡の時成形体の体積膨脹妨害可否、内部成形面の特定形態に応じて発泡成形後に必要による除去容易性などを総合的に考慮して選択することが好ましい。
【００７６】
前記境界面の形成は印刷、転写、塗布、析出、噴射、ラミネーティング（ｌａｍｉｎａｔｉｎｇ）、積層、挿入、付着またはそれらの変形方式またはそれらに類似した方式の中で境界材料を成形材料表面に付加させることのできる方式であればその方法に制限はないが、境界材料として様々な種類の樹脂を溶解したインク類を用いる場合は、各種の印刷方法によって境界面を形成させることが好ましい。
【００７７】
また、前記境界面が２つ以上複数個に形成される場合、境界面の全てを同じ境界材料で形成させたり、または互いに異なる境界材料を用いて各境界面を形成させることができることは勿論であり、成形材料に含まれた発泡剤と同種または異種の発泡剤の中からいずれか一つ以上を選択して境界面を形成する材料に更に付加することもできる。
【００７８】
また、境界面の形成された一つ以上の成形材料と同種または異種の材料の中から選択される一つ以上の境界面のない成形材料を前記境界面の形成された成形材料と組み合わせる段階を更に含んでも良く、前記組み合わせ段階の以後に境界面の形成された成形材料と同種または異種の材料を付加する段階を更に含んでも良い。
【００７９】
また、後述する発泡成形の後に境界面を通じて成形体に具現される内部成形面を境界にして外部から順次に分離されることを容易にするために、境界面の形成された成形材料をロールなどを用いて巻き取る段階を更に含んでも良い。
【００８０】
成形材料に対する境界面の形成が完了すれば、従来の加圧式架橋発泡成形法、常圧式加圧発泡成形法、またはこれらの間の変形、組み合わされた方式に従って架橋発泡させるが、図面に示すように、加圧式架橋発泡成形法の代表的な方式であるプレス方式および射出方式による場合は、金型を開放して境界面の形成された成形材料を金型空洞部に手動または機械を用いて充填した後、それを加熱・加圧して成形材料を架橋発泡させ、常圧式架橋発泡成形法の代表的な方式である化学方式および電子線照射方式による場合は、架橋発泡のための加熱工程以前の段階で境界面の形成された成形材料を投入し、架橋発泡させる（Ｓ５００）。
【００８１】
前記架橋発泡成形過程で成形材料を加熱したり、または電子線を成形材料に照射すれば、加熱または照射過程で成形材料はゲル状態（ｇｅｌａｔｉｏｎ）に架橋結合する。
【００８２】
しかし、境界材料を通じて造成された境界面を基準に両側から接する成形材料部位では、他部位と異なって化学的または物理的に成形材料同士間に結合していない状態で各成形材料が発泡段階に到逹するが、この状態で発泡工程を行えば成形材料は一定の比率で体積膨脹して架橋発泡成形体が形成される。
【００８３】
一方、架橋発泡成形体の形成時に発泡段階の直前まで成形材料内部の一定部位で成形材料形状または境界面造成方法によって平面的または立体的な特定形状に維持された境界面により、相互結合しなかった成形材料部位は発泡時に成形体上の他部位と同じ割合で体積膨脹して発泡成形されるが、境界面を基準に接していた成形材料同士間は分離されることにより、一定の形状の立体的構造よりなる空間が発泡成形体内部に形成される。
【００８４】
前記境界面は発泡後に一定形状の立体的な構造よりなる空間を取り囲む内部成形面になり、前記空間は内部成形面によって取り囲まれた内部空洞構造体になる。
【００８５】
前記内部成形面によって形成される内部空洞構造体には、発泡工程時に発泡剤の分解作用で生成される気体（例えばＮ２またはＣＯ２など）の中、成形体外部に排出されなかった一定量が前記空間に充填されることにより、内部空間は一定の空気圧を維持した状態になる。
【００８６】
一方、内部空洞構造体に充填された空気圧力は、発泡以前の段階では前記境界材料に一定量の発泡剤、または気体の発生量を増加させるその他の材料を添加することで更に適切に調節することができると共に、発泡以後の段階でも前記内部成形面に別の外部空気注入装置を用いて一定量の空気を強制的に注入して空気圧力を調節することができることは自明である。
【００８７】
このような内部空洞構造体の形状および構造は、金型などのように発泡成形に係る各種の製造道具または設備の構造および形状とは全く無関系なものであって、本発明は、このような内部空洞構造体の形状および構造を、境界面の形状を多様に変更させたり、または境界面を構成する境界材料を多様に変更させることによって制御することができるという特徴がある。
【００８８】
架橋発泡が加圧式架橋発泡成形法で行なわれる場合、本発明は、境界面の形成された成形材料と同種または異種の材料の中から選択されるいずれか一つ以上の材料を加熱、発泡工程の以前に成形材料が安置された金型の内部残余空間に充填させた後、これら各材料を同時に発泡させて一つの成形体を製造することができる。
【００８９】
また、本発明は、架橋発泡工程を従来の加圧式架橋発泡成形法または常圧式架橋発泡成形法の中から選択されるいずれか一つを適切に変形したり、または組み合わせて行う場合も適用され得ることは勿論である。
【００９０】
架橋発泡が完了すれば、一定の条件下で成形体を冷却、熟成させて成形体の物性および寸法を安定化させ（Ｓ６００）、それをトリミング（ｔｒｉｍｍｉｎｇ）、裁断などで仕上げれば（Ｓ７００）、本発明に係る架橋発泡成形体の成形工程が完了する。
【００９１】
以後に、成形体の用途によって１次架橋発泡された成形体を圧縮式成形方式（ｃｏｍｐｒｅｓｓｉｏｎ  ｍｏｌｄｉｎｇ）、真空成形式成形方式（ｖａｃｕｕｍ  ｍｏｌｄｉｎｇ）、または気体や液体を一定圧力で注入するブロー式成形方式（ｂｌｏｗ  ｍｏｌｄｉｎｇ）などを用いて２次成形する段階（Ｓ８００）が行われ得ることは勿論である。
【００９２】
このように様々な方式で１次加工された成形体を２次成形させても、１次架橋発泡時に成形体内部に形成された内部空洞構造体の形状および構造は２次成形工程に係る金型およびその他の製造道具の構造および形状によって根本的に影響を受けないことは自明である。
【００９３】
一方、一つの成形体が様々な物性および機能を兼ね備えることができるように、成形体の内部成形面間の空間（内部空洞構造体）に成形材料と同種または異種の材料の中から選択される一つ以上の材料を充填したりまたは挿入した後それを成形する段階、または成形体表面と内部成形面間の空間（内部空洞構造体）との相互間に連通される通気孔を形成した後、前記通気孔を通じて成形材料と同種または異種の材料の中から選択される一つ以上の材料を内部空洞構造体に充填させて成形する２次成形段階を更に含んでも良い。
【００９４】
前記方式の中、後者の場合は、成形過程で内部成形面に充填された材料の一部が成形体の表面にも形成される特徴があって、使用された材料を用いて内部空洞構造体と成形体表面間の一体感を造成することができ、成形体の外部で内部空洞構造体に充填された材料の識別を可能にする。
【００９５】
充填または挿入される材料の種類および相（ｐｈａｓｅ）は特別に限定されず、挿入される材料によって内部成形面と挿入される材料との相互間に別途の接着処理を行いこれらを結合することができることは勿論である。
【実施例】
【００９６】
以下では、本発明に係る成形方法を具体的な実施例に基づいて詳細に説明する。
【００９７】
架橋発泡成形体製造のための成形材料の用意
本発明に係る架橋発泡成形体の製造のための材料選択を事例別に配合して設計表の形態に具現してみた。但し、これは一つの例示であるだけで本発明がこれに限定されないことは勿論である。
【００９８】
Ａ型：ＥＶＡ系樹脂を主な原材料にする例（Ａ１、Ａ２型）である。より詳細には、適正なビニールアセテート含量と、溶融指数および密度を備えたＥＶＡ樹脂を選択してそれを主要原材料にし、それに発泡剤、架橋剤、顔料、各種の充填剤、機能性添加剤などのような付随的な材料を成形体の用途および製造工程の特性によって選択的に添加、混合して造成した化合物の事例である（単位；Ｐｈｒ）。
【００９９】
0004606411.tif 000002
【０１００】
Ｂ型：ＥＶＡ系樹脂を主要原材料にし、他の合成樹脂類の中でポリエチレン系樹脂を付随的原材料として選択した場合（Ｂ１型）と、ポリエチレン系樹脂を主要原材料にし、それにＥＶＡ系樹脂を付随的原材料に選択した場合（Ｂ２型）とであり、それぞれに発泡剤、架橋剤、顔料、各種の充填剤、機能性添加剤などのような付随的材料が配合されることは同じである（単位；Ｐｈｒ）。
【０１０１】
Ｂ型は、本発明に係る成形材料を構成する主要原材料がＥＶＡ系樹脂、ポリエチレン系樹脂相互間の混合にだけ限定されるものではなく、各種の合成樹脂類、すなわちポリプロピレン、ポリイソブチレン系樹脂またはそれらの共重合体からなるポリオレフィン系樹脂などのような各種の合成樹脂類を一つ以上選択してそれを主要原材料にし、それに付随的材料を添加して造成される化合物であることを勘案した事例である。
【０１０２】
0004606411.tif 000003
【０１０３】
前記Ｂ２型の配合を電子線照射方式で架橋発泡する際には、有機過酸化物系架橋剤であるＤＣＰ（ｄｉｃｕｍｙｌ  ｐｅｒｏｘｉｄｅ）は排除可能である。
【０１０４】
Ｃ型：ＥＶＡ系樹脂、ポリエチレン系樹脂などのような各種の合成樹脂類に各種の天然・合成ゴム類｛例えば、天然ゴム、スチレンブタジエンゴム（ＳＢＲ）、ポリブタジエンゴム（ＢＲ）、ニトリルゴム（ＮＢＲ）、ポリイソプレンまたはブチルゴム（ＩＲ）、クロロプレンゴムまたはネオプレンゴム（ＣＲ）、ＥＰＤＭゴム、ポリ塩化ビニール添加ニトリルゴム（ｐｏｌｙｍｅｒ  ｂｌｅｎｄｅｄ  ＮＢＲ）、アクリルゴム（ＡＲ）、ウレタンゴム（ＵＲ）、シリコンゴム（ＳＲ）など｝を主要原材料にしてそれに発泡剤、架橋剤、顔料、各種の充填剤、機能性添加剤などの付随的材料を共に配合して化合物を造成した場合の事例である（Ｃ１、Ｃ２、Ｃ３）（単位；Ｐｈｒ）。
【０１０５】
一方、Ｃ４およびＣ５のそれぞれは各種の天然・合成ゴム類を主要原材料として一つ以上選択してそれに発泡剤、架橋剤、顔料、各種充填剤、機能性添加剤などの付随的材料を共に配合して化合物を造成した場合である（単位；Ｐｈｒ）。
【０１０６】
0004606411.tif 000004
【０１０７】
0004606411.tif 000005
【０１０８】
成形方法の第１実施例
図１は一つ以上の内部成形面が具備された成形体の成形方法に対する工程概略図である。
【０１０９】
成形材料の用意：発泡率１５０％配合のカレンダー成形したフィルム型材料３枚（１１１ａ、１１１ｂ、１１１ｃ）を厚さ／横／縦がそれぞれ２／１００／１００ｍｍの規格に裁断する。
【０１１０】
境界面の形成：前記フィルム型材料（１１１ａ、１１１ｂ、１１１ｃ）の中の１枚（１１１ａ）の両面にシルクスクリーン方式で印刷する。フィルム型材料１枚（１１１ａ）に幅２ｍｍ、長さ５０ｍｍの水平縞模様５個を各列間の間隔を８ｍｍに均等に配列した境界面（１２１ａ、１２１ｂ）をウレタン樹脂系列のインクを用いて約７０μｍの厚さの印刷塗膜で印刷した後、熱風乾燥（６０℃、１５分）させる。
【０１１１】
成形過程：プレス方式で行う場合であって、両面が印刷された材料１１１ａの上面および下面に同種材料（１１１ｂ、１１１ｃ）を１枚ずつ組み合わせてこれらの組み合わせ材料１１０を重量計量した後、横／縦／深さがそれぞれ１００／１００／６ｍｍである金型１３０の空洞部１３１に投入した後、前記金型１３０を４８０秒、１５０〜１６０℃、１５０ｋｇ／ｃｍ２の条件下で加熱、加圧して材料１１０を架橋して発泡工程を用意する。
【０１１２】
その後、加圧を解除して金型１３０を迅速に開放し、材料１１０を発泡させる。この際、成形体１４０は金型１３０の空洞部１３１の形状によって発泡され、その成形体１４０の内部面１４１の中間部位には境界面１２１の形状によって成形体と同じ発泡割合の空気層１４３に成形された内部成形面（１４２ａ、１４２ｂ）が形成される。
【０１１３】
具体的な形状として幅２ｍｍ、長さ５０ｍｍの水平の縞模様５個よりなる境界面１２１は、直径約３．０ｍｍ、長さ７５ｍｍ程度の個別的なチューブ型の空気層が上下層に５個ずつ形成され、各内部成形面（１４２ａ、１４２ｂ）の間には印刷時に８ｍｍ間隔に空白処理した部分がそれと接していた同種材料と一体に幅１２ｍｍの柱形状をなし、他の内部面１４１と一体に横／縦／厚さが１５０／１５０／１２ｍｍの体積に発泡した成形体１４０の内部面１４１にチューブ型内部成形面１４２ａ、１４２ｂおよび空気層１４３が金型の空洞形状とは別に成形される。
【０１１４】
成形方法の第２実施例
図２は、第１実施例の変形例であって、複層構造の内部成形面を形成させる工程概略図である。
【０１１５】
成形材料の用意：発泡率１５０％配合の白色の材料３枚（２１１ａ、２１１ｂ、２１１ｃ）を射出成形する。
【０１１６】
境界面の形成：材料の中、２枚（２１１ａ、２１１ｂ）の各一面をパッド印刷（ｐａｄ  ｐｒｉｎｔｉｎｇ）した後、片方の材料１枚（２１１ａ）に直径６ｍｍの円の内部に直径２ｍｍの円を配列し、中心部を除いた部位が印刷されるドーナツ形状の９個の円をデザインして第１境界面２２１を形成し、他方の１枚（２１１ｂ）には直径２ｍｍの円１６個をデザインして第２境界面２２２を形成し、アクリル系樹脂インクを用いて約２０μｍの厚さで印刷した後、常温乾燥（２５℃、３０分）させる。
【０１１７】
成形過程：射出方式で行う本実施例の場合、印刷された材料２１１ａ、２１１ｂの印刷面同士の間に材料２１１ｃを入れ、組み合わされた材料２１０を金型２３０に投入した後、前記金型２３０を閉鎖する。
【０１１８】
前記組み合わせ材料２１０と同じ発泡割合に造成された黒色粒子形材料２１２を材料注入機２３２内で８０〜１００℃で加熱、軟化させて、それを金型空洞の残余空間２３４に注入した後、前記金型２３０を加温、加圧（通常４２０秒、１７０℃、６．５Ｋｇ／ｃｍ２、スチーム圧力）して発泡工程を用意する。
【０１１９】
その後、加圧を解除して前記金型２３０を迅速に開放すれば、材料２１０、２１２は黒、白の２色からなる単一の成形体２４０に発泡成形され、その内部面２４１に個別空気層２４３よりなる内部成形面２４２が形成される。
【０１２０】
すなわち、材料２１１ａに印刷された９個の円よりなる第１境界面は内部面と一体になった幅３ｍｍの柱の左右にそれぞれ幅３ｍｍの空気層が直径９ｍｍ内に組み合わされた９個の第１内部成形面２４２になり、同一内部面２４１の他の層には直径３ｍｍの空気層に形成された１６個の第２内部成形面２４４が層別断面の異なる複層構造の独立的空気層が形成される。
【０１２１】
成形方法の第３実施例
図３は、第２実施例の変形例を示す工程概略図である。
【０１２２】
成形材料の用意：発泡率１５０％同一配合のシート型材料２枚（３１１ａ、３１１ｂ）を幅４０インチ、長さ１０ヤード、厚さ２ｍｍの規格に押出成形またはカレンダー成形する。
【０１２３】
境界面の形成：材料１枚（３１１ａ）に直径６ｍｍの円２個が接してなすピーナッツ形状内に１対の直径２ｍｍの中心円からなるデザイン３２１を上下左右１０ｍｍの間隔に均等に配列した後、１対の中心円を除いた部位を約４０μｍの厚さのエポキシ樹脂系インクで印刷し、熱風乾燥（６０℃、１５分）させる。
【０１２４】
成形過程：化学方式または電子線照射方式で共に実施可能なこの実施例の場合、材料３１１ａの印刷面に印刷されていない材料３１１ｂを低温圧縮ロール（ｃｏｍｐｒｅｓｓｉｏｎ  ｒｏｌｌ）などを用いて相互一時接合したり、またはシート型材料を前記材料３１１ｂの代わりに材料３１１ａの印刷面に接合させる。
【０１２５】
相互一時接合された組み合わせ材料３１０を化学方式の場合は加熱工程、そして電子線照射方式の場合は電子線照射工程以前に用意して加熱（通常１８０〜２００℃）または電子線を照射して組み合わせ材料３１０を架橋させ、化学方式または電子線照射方式の発泡工程に従って加熱すれば組み合わせ材料３１０は発泡する。
【０１２６】
厚さ６ｍｍに均一に発泡した連続平面形成形体３４０の内部面３４１には印刷された境界面によって形成された内部成形面３４２が、長さ９ｍｍのピーナッツ形状の空気層３４３と、その間に２個の幅３ｍｍの柱３４５が組み合わされた形状で四方に１５ｍｍの間隔に１個ずつ均等に形成される。
【０１２７】
前記第１〜第３実施例のそれぞれは、金型内部の形状とは関系なく成形体内部に成形体の物性と異なる一つ以上の内部構造体が任意の形状に構成され得ることを示す。
【０１２８】
成形方法の第４実施例
この実施例は、成形体内部に様々な形状からなる内部成形面の間の空間の空気圧力およびその体積を制御する成形方法であって、この実施例の特徴は内部成形面の間に充填される空気の圧力および体積を效率的に制御することができるという点にあり、このような点を考慮して境界材料の配合する際（インク配合の際）一定重量の発泡剤を添加して境界面を造成する場合も同時に想定している。
【０１２９】
成形材料および境界材料の配合にそれぞれ用いられる発泡剤は同一種類、等級または同じ分解温度の発泡剤を用いることが好ましく、本発明の実施例ではアゾジカルボンアミド（ａｚｏｄｉｃａｒｂｏｎａｍｉｄｅ）が主成分であるＡＣ系発泡剤の中の一つを選択（分解温度は１５５±３℃、放出ガス量１６０〜１８０ｍｌ／ｇ）して使用した。
【０１３０】
成形材料に混合された発泡剤と境界面に一定の厚さで印刷された膜に含有された発泡剤とは、一定の温度で同時に分解されて一定量のガス（例えば窒素、二酸化炭素など）を放出することにより、境界面はガスの充填された内部成形面に形成される。
【０１３１】
下記表は、境界面内の発泡剤の含量割合による内部成形面の体積、反発弾性および成形体の比重を比べたものである。
【０１３２】
0004606411.tif 000006
【０１３３】
図４は、このような成形方法に対する第４実施例を開示している。
【０１３４】
成形材料の用意：発泡率１５０％配合のカレンダー成形した平面フィルム型材料４枚（４１１ａ、４１１ｂ、４１１ｃ、４１１ｄ）を厚さ／横／縦がそれぞれ２．５／１００／１００ｍｍの規格に裁断する。
【０１３５】
境界面の形成：材料４１１ａの１面に幅３ｍｍ、長さ８０ｍｍである５個の線を四方の端面から１０ｍｍずつ空白をおいて横／縦がそれぞれ２０ｍｍの間隔に配列し、各線の交差点には直径５ｍｍの円を配置した図案４１２の下端の一部位に幅２ｍｍ、長さ５ｍｍの線で空気通路４１３を配置する。これをゴム系インクでスクリーン印刷して約７０μｍの厚さの境界面を形成して乾燥させる。
【０１３６】
成形過程：材料４１１ａの印刷面に材料４１１ｂを、そして裏面に材料４１１ｃ、４１１ｄを位置させて組み合わされた材料４１０を、深さ／横／縦がそれぞれ１０／１００／１００ｍｍの規格のプレス方式または射出方式の金型空洞に投入して加熱、加圧して架橋発泡させる。
【０１３７】
この実施例によって形成された厚さ／横／縦がそれぞれ１５／１５０／１５０ｍｍである成形体には、成形体表面４４４から約３ｍｍの深さの内部面４４１に空気の注入が可能な空気注入通路４４５が形成され、前記空気注入通路４４５と連結される横／縦がそれぞれ１２０／１２０ｍｍの範囲の成形空気通路４４２が形成される。
【０１３８】
空気注入通路４４５に空気注入機４５０を連結して適正圧力の空気を注入し、空気注入通路の一部位４４６を加熱融着、高周波接合などの熱融着技術または各種接着技術４６０で密閉すれば、適正に空気圧力および体積の制御された成形体が得られる。
【０１３９】
成形方法の第５実施例
この実施例は第４実施例を変形したものであって、成形体内部で内部成形面に取り囲まれて形成される内部空洞構造体の圧力および体積を多様に調節できる方法であって、図５および図６のそれぞれに示されている。
【０１４０】
図５は、単一のチェックバルブを利用したものであって、成形体５４０に外部圧力５１０が繰り返して加えられれば内部成形面によって形成される空間（内部空洞構造体）５４２が伸縮されることによって外部空気５２０が通気孔５３０のチェックバルブ５３２を通じて出入りすることができ、内部空洞構造体５４２内部の圧力および体積を制御することができるという実施例を示し、図６は、２個のチェックバルブを利用して内部空洞構造体５４２が再縮小される過程で第１チェックバルブ５３２を通じて流入される空気量より少ない量の空気が第２通気孔５３６および第２チェックバルブ５３８を通じて内部空洞構造体外部に排出できるようにし、図５の場合よりも内部空洞構造体内部の圧力を效率的に制御できるという実施例を示す。
【０１４１】
この各実施例は、成形体内部の内部空洞構造体と連通できるように成形体表面に一つ以上の通気孔を形成し、前記通気孔に様々な規格および機能を有するチェックバルブを結合させる点にその特徴があるが、それは成形体内部に別の空気袋、ポンプなどのような成形物を挿入しなくても緩衝機能を兼ね備えた成形体を製造することができることを意味する。
【０１４２】
成形方法の第６実施例
この実施例は第４実施例の変形例であって、図７にその製造工程が概略的に示されている。
【０１４３】
成形材料の用意：発泡率２００％配合のカレンダー成形した幅４０インチ、長さ１０ヤード、厚さ２ｍｍのフィルム型材料２枚６１１ａ、６１１ｂを用意する。
【０１４４】
境界面の形成：第４実施例で用いた図案４１２を材料６１１ａの上面（または背面）に左右に１インチ程度の空白をおいてエポキシ樹脂系インクで約４０μｍの厚さにグラビア印刷（ｇｒａｖｕｒｅ  ｐｒｉｎｔｉｎｇ）する。
【０１４５】
成形過程：印刷された材料６１１ａの印刷面に材料６１１ｂを圧縮ロールなどを用いて一時接合して組み合わされた材料６１０を従来の化学方式または電子線照射方式の加熱または電子線照射工程以前に投入し、加熱または電子線照射を行って架橋発泡させて成形体を得る。
【０１４６】
成形体の内部成形面は図面に示すように形成され、前記内部成形面の間の空間への空気の注入は第４実施例の場合と同じ方法を用いれば良い。
【０１４７】
成形方法の第７実施例
この実施例は内部成形面の形成された成形体に通気構造を導入したものであって、図８に工程概略図が開示されている。
【０１４８】
成形材料の用意：発泡率１５０％配合のカレンダー成形した平面フィルム型材料２枚を厚さ／横／縦がそれぞれ２／１００／１００ｍｍの規格に裁断する。
【０１４９】
境界面の形成：材料１枚の１面７１１ａに四方の端面からそれぞれ１０ｍｍずつ空白をおいて横／縦がそれぞれ８０ｍｍの範囲以内を全面印刷し、直径５ｍｍの円の中心間の間隔を１０ｍｍに維持し、図面に示すように、四方に同じ間隔で連続配列してゴム系インクで約５０μｍの厚さにスクリーン印刷して境界面７１２を形成する。
【０１５０】
成形過程：印刷されていない材料１面７１１ｂを印刷された材料の印刷面に覆い、それを深さ／横／縦がそれぞれ４／１００／１００ｍｍであるプレス方式金型空洞部に投入した後、前記金型を加熱、加圧して発泡させる。
【０１５１】
成形過程が完了すれば、厚さ／横／縦がそれぞれ６／１５０／１５０ｍｍである六面成形体７４０が得られるが、前記六面成形体７４０の表面から内部空洞構造体７４４まで連結される直径１ｍｍの穴７４２を３個打孔する。
【０１５２】
この実施例による成形体７４０は図面に示すように、印刷部位は横／縦がそれぞれ１２０／１２０ｍｍである範囲内で内部全面の連結された内部空洞構造体７４４に形成され、その中には直径約７ｍｍの太さの柱７４６が四方に約１５ｍｍの間隔に一定形成される。
【０１５３】
このような構成の成形体に外部圧力Ｐが加えられれば、横／縦がそれぞれ１２０／１２０ｍｍの範囲の内部空洞構造体７４４に充填された空気７５０が成形体表面に形成される穴７４２を通じて排出され、加えられる外部圧力が解除されれば内部空洞構造体７４４の各内部柱７４６の復原力によって内部空洞構造体７４４の形状および体積が元の状態に復原されながら外部空気７５２が吸入される。
【０１５４】
この実施例を応用し、成形体の内部空洞構造体空間の体積と空気吸入／排出用穴の大きさおよび個数を適切に調節すれば、内部空洞構造体自体の収縮／復原作用のみでも空気を吸入／排出する成形体の製造が可能であるという特徴がある。
【０１５５】
また、この実施例を変形して内部空洞構造体を多数の層に製造したり、成形体表面と内部空洞構造体との間の空間に第２の内部成形面を同時に成形し、それに形状復原力の優れた材質の合成樹脂板などを一体に挿入することも可能であることは自明である。このような様々な変形例は各種の履物部品、保護装具類、ベッド、椅子類、バック類、底材、防音材などのように衝撃吸収力と通気性とを同時に要求する様々な用途の製品の製造に活用されることができる。
【０１５６】
成形方法の第８実施例
図９は、様々な形状の内部成形面が具備された成形体に同種または異種材料、または成形物を付加して得られる成形体の製造工程であって、同図に示されたものは第４実施例を通じて得ることのできる成形体であるが、この実施例に適用され得る成形体がそれに限定されないことは言うまでもない。
【０１５７】
まず、第４実施例の成形材料の用意および成形過程を経て得られる成形体８４０の内部空洞構造体８４２にポリウレタン液を充填させるために、前記内部空洞構造体８４２に連結された空気注入通路８４５、すなわち本実施例ではポリウレタン注入路部位とその反対側の内部空洞構造体と連結された部位とにポリウレタン液の円滑な流れのために直径１ｍｍの通気孔８４６、８４７を空けた後、成形体８４０をアルミニウム合金材質の金型８３０に入れて温度を３０〜４０℃に維持する。
【０１５８】
内部空洞構造体８４２の体積に目標の比重値を掛けて決定した注入量２５ｇのポリウレタン液８２０をイソシアネートプレポリマー（ｉｓｏｃｙａｎａｔｅ  ｐｒｅｐｏｌｙｍｅｒ）と適正量の触媒、発泡剤の混合されたポリエーテル系ポリオール（ｐｏｌｙｅｔｈｅｒ  ｐｏｌｙｏｌ）とが１：３に混合された材料を機械的に高速混合（ｉｍｐｅｌｌｅｒ  ｒｐｍ／６，０００）した後、混合物を金型注入路８３１を通じて注入し、金型８３０を閉鎖し、追加加熱なしに８分程度の時間が経過すればポリウレタン材料の注入された成形体を脱型させる。
【０１５９】
同図に示すように、ポリウレタンと一体化された複合成形体８５０の断面を確認すれば、複合成形体８５０の表面８５１から約３ｍｍの深さの内部面８５２の下の部位には格子型図案によって直径約４ｍｍの太さの発泡ポリウレタン８５３で満たされた複合内部成形層８５４が形成される。
【０１６０】
この実施例により、内部空洞構造体に注入できる材料として様々な密度および粒子構造を有するポリエステル系或いはポリエーテル系ポリウレタン材料のみならず、様々な合成樹脂類材料および成形物またはウレタンゴム系、シリコンゴム系、ラテックス類（ＳＢＲ、ＮＢＲ、ＢＲ、Ａｃｒｙｌａｔｅ  Ｌａｔｉｃｅｓ）を含む各種の天然および／または合成ゴム系材料と、成形物または様々な形態からなる石膏、粘土など各種の鉱物（ｍｉｎｅｒａｌ）などとをその用途によって内部空洞構造体に注入、挿入、接合、付着して成形体と一体に複合成形体を製造することが可能である。また、成形過程を通じて得られた複合成形体を必要によって２次圧縮再成形させて複合成形体の外部形状を多様に変更することができることも勿論である。
【０１６１】
上記のように、ＥＶＡ系成形体とポリウレタンとを一体化する場合は、ポリウレタン成形体の脆弱的な物性として指摘される黄変、加水分解（ｈｙｄｒｏｌｙｓｉｓ）、バクテリア腐食性、成形体重量などのような制約から解放されることができるので、様々な物性および特性別のポリウレタン材料を效果的に使用可能であるという特徴がある。
【０１６２】
また、これを実施するに際し、内部空洞構造体の構造と尺度、またはそれに注入される材料別特性によって追加的な金型がなくても製造可能であり、従来各材質の成形物を個別的に成形して追加的に相互接合する方式に比べて製造工程および費用も節減することができる。
【０１６３】
下記表はＥＶＡ系成形体の内部空洞構造体にポリウレタンを注入して得られた複合成形体において、成形体部位とポリウレタン材質（Ａ）またはポリウレタン材質（Ｂ）部位間の物性特性を比べたものである。
【０１６４】
0004606411.tif 000007
【０１６５】
成形方法の第９実施例
この実施例は第８実施例を変形して様々な形状の内部空洞構造体に同種または異種材料の中から選択されるいずれか一つ以上を外部から注入し、その材料が内部空洞構造体および成形体表面で同時に成形できるようにしたものであって、図１０に工程概略図が開示されている。
【０１６６】
成形材料の用意：発泡率１５０％配合の射出成形した白色材料１枚（９１１ａ）を用意する。
【０１６７】
境界面の形成：白色材料９１１ａの１面の中心に直径５０ｍｍの円およびその円の中心を通る長さ５０ｍｍの垂直、水平線を幅２ｍｍの線に図面のようにウレタン樹脂系列インクで約５０μｍの厚さの印刷塗膜にて孔版印刷して境界面９１２を造成した後、熱風乾燥（６０℃、１５分）させる。
【０１６８】
成形過程：従来のプレス方式によって断面の印刷された材料９１１ａを金型空洞部に投入し、金型の空洞部内残余空間を同一発泡率の黒色粒子形材料９１１ｂで充填した後、金型を閉鎖して加熱、加圧して発泡させれば、成形体内部には境界面の形状に従って空気層を取り囲む内部成形面が形成される。
【０１６９】
成形体９４０を冷却熟成させて物性が安定すれば、前記成形体９４０の表面に円形内部空洞構造体９４４ａと直線形内部空洞構造体９４４ｂとが交差する４ヶ所を成形体９４０の表面から直径２ｍｍの穴９４２を４個打孔し、前記直線形内部空洞構造体の交差地点に成形体の背面から直径３ｍｍの穴９４２を１個打孔した後、射出方式金型に形成される材料注入路９４６に打孔部位を一致させて成形体を挿入して金型を閉鎖する。
【０１７０】
金型が閉鎖されれば、材料注入機９６０のノズル９６２を金型の材料注入路９４６に一致させた後、成形体と異種の材料９６４（この実施例の場合はウレタン系樹脂）を成形体の内部空洞構造体のみならず金型の残余空洞部まで射出方式で注入し、一定条件下で注入された樹脂を硬化させる。
【０１７１】
以後、金型を開放して成形体を脱型させれば図面のように成形体の内部空洞構造体のみならず前記内部空洞構造体と連結されて成形体表面まで射出方式金型の空洞部形状に従ってウレタン樹脂で成形された複合成形体が得られる。このような複合成形体を必要に応じて２次圧縮再成形して成形体の外部形状を変形させることができることは勿論である。
【０１７２】
また、この実施例によって冷却熟成された成形体９４０の表面には各種の織物類、原緞類（反物類）、不織布類、天然および合成皮革類、ゴム類などを選択的に接合したり、または各種の文様を印刷したり、または接着剤で処理した後に成形体表面を打孔して内部空洞構造体にその他の材料を注入して成形体表面まで成形することが可能であることは勿論である。
【０１７３】
内部成形面にその他の材質を注入してＥＶＡ系成形体内部と外部表面とを一体に成形する場合は、成形体および注入された材料の特性によって視覚的な效果はもとより、成形体と他材料と間の接着強度と、２つの材質間の成形一体性および製品の品質を向上させることができ、相互に脆弱な物性および機能を容易に補強することができるという特徴がある。
【０１７４】
成形方法の第１０実施例
この実施例は、成形体の内部成形面内で少なくとも２面以上に分離される内部成形面を様々な形状に製造できる方法であって、図１１にその概略的な工程が開示されている。
【０１７５】
成形材料の用意：発泡率１５０％配合のカレンダー成形した平面フィルム型材料４枚（１０１１ａ、１０１１ｂ、１０１１ｃ、１０１１ｄ）を厚さ／横／縦がそれぞれ２．５／１００／１００ｍｍの規格に裁断し、その中、２枚（１０１１ａ、１０１１ｂ）は直径２ｍｍの穴１０１２を２個ずつ打孔する。
【０１７６】
境界面の形成：２枚の材料１０１１ａ、１０１１ｂの上面および下面を各方向の裁断面から１０ｍｍずつ余白をおいて全面をウレタン系インクで孔版印刷し、打孔部位の断面にも同質のインクを塗布し、残りの材料２枚（１０１１ｃ、１０１１ｄ）の各１面を図面のように印刷して境界面１０２１を形成した後、乾燥させる。
【０１７７】
成形過程：上下に組み合わされた材料１０１１ａ、１０１１ｂの上面および下面に材料１０１１ｃ、１０１１ｄの印刷面を組み合わせ、組み合わされた成形材料を横／縦／深さがそれぞれ１００／１００／１０ｍｍのプレス方式または射出方式金型１０３０の空洞に投入して加熱、加圧して発泡させた後、冷却熟成させれば、横／縦／厚さがそれぞれ１５０／１５０／１５ｍｍの体積の六面成形体１０４０の内部成形面１０４２には直径３ｍｍの穴１０４４、２個が具備される１２０／１２０／３．５ｍｍの大きさの複層構造の複合成形体が形成される。
【０１７８】
第９実施例の場合と同様に、この成形体の内部成形面によって形成される内部空洞構造体にも他材料を注入して再び成形する段階がさらに含むことができるのは勿論である。
【０１７９】
成形方法の第１１実施例
この実施例は、成形体の内部成形面を様々な曲面形状に形成させ得る方法に係り、図１２に工程概略図が開示されている。
【０１８０】
成形材料の用意：発泡率１７０％配合の白色粒子形材料を射出方式またはプレス方式で材料１１１１ａ、１１１１ｂを用意し、全重量２０ｇの粒子形材料１１１２を同時に用意する。
【０１８１】
境界面の形成：曲面形状の材料１１１１ａの両側端面を保護（ｍａｓｋｉｎｇ）する面以外の部位にエナメル系インク１１１３を約４０μｍの厚さに噴霧して全面塗布して乾燥させる。
【０１８２】
成形過程：乾燥された材料１１１１ａを残余材料１１１１ｂと組み合わせてプレス方式金型１１３０の空洞部１１３２に安置し、金型の空洞部残余空間１１３４に粒子形材料１１１２で満たした後、金型を加熱、加圧すれば発泡された六面成形体１１４０の内部面１１４１には曲面形内部成形面１１４２が断面と共に形成される。
【０１８３】
成形方法の第１２実施例
図１３は、本発明の更に他の実施例を示すものである。
【０１８４】
成形材料の用意：発泡率１３０％配合の粒子形材料を用いた材料１２１１ａと１５０％配合の材料１２１１ｂ、１２１１ｃとを射出方式または圧縮方式で成形して用意する。
【０１８５】
境界面の形成：材料１２１１ａの全面に発泡剤５％程度が添加されたウレタン系インクを約３０μｍの厚さで噴霧して全面を塗布し、それを乾燥させる。
【０１８６】
成形過程：全面塗布された材料１２１１ａと他材料１２１１ｂ、１２１１ｃとを組み合わせてプレス方式金型１２３０の空洞部１２３２に安置して発泡させた後、冷却、熟成させる。
【０１８７】
全面塗布された材料１２１１ａは他部位材料１２１１ｂ、１２１１ｃと組み合わされて同時に発泡成形されたが、２０％程度の発泡率の差によって内部成形面１２４３と内部面１２４１との間は一定間隔が分離された状態になるので、全面が塗布された材料１２１１ａで成形された部位１２４２を外部に分離させる。
【０１８８】
成形された部位１２４２を分離させれば一定形状の空間が外部に露出する成形体が完成され、成形体の内部の空いた空間１２５０には他材質の成形物を挿入して物性を差別化させ得ることは勿論である。
【０１８９】
成形方法の第１３実施例
この実施例は、内部成形面を一つ以上の方向で外部面と連結したり、または開放させることができる方法であって、その概略的な工程が図１４に開示されている。
【０１９０】
成形材料の用意：カレンダー成形した発泡率１５０％、厚さ１ｍｍ、幅２０インチ、長さ２０ｍのフィルム形状材料１３１１をロールなどを用いて巻き取る。
【０１９１】
境界面の形成：材料１３１１の上面または背面の中のいずれか一つの面に無色のＰＶＡ樹脂系インクで約３０μｍの厚さでグラビア印刷（ｇｒａｖｕｒｅ  ｐｒｉｎｔｉｎｇ）して印刷塗膜を塗布して境界面１３１２を形成させた後、熱風乾燥（６０℃、１５分）して加熱装置の組み込まれたアルミニウム材質の加熱ロール１３２０に巻く。
【０１９２】
成形過程：加熱ロール１３２０に巻かれた材料１３１１を加熱装置の組み込まれた２個の半円筒形状１３３１、１３３２のプレス方式金型１３３０内に安置させ、金型を密閉した後、加熱ロール１３２０および金型１３３０を材料と金型条件によって適正時間加熱、加圧（好ましくは１５０℃、１５０ｋｇ／ｃｍ２）すれば、材料１３１１は単一のロール形状の成形体１３４０に発泡する。
【０１９３】
加熱ロール１３２０および成形体を脱型させ、低温熟成（４０℃、２時間）で常温冷却すれば諸寸法および物性が安定化される。この際、冷却された成形体には内部成形面１３４２が形成されているので加熱ロール１３２０を逆回転して成形体を巻取りビーム（ｗｉｎｄｉｎｇ  ｂｅａｍ）１３５０で巻き取れば、一定の厚さの均一な断面を有する連続形状の成形物１３６０が得られる。
【０１９４】
この実施例は、従来の加圧式架橋発泡成形法ではプレス設備および金型寸法などの限界で一定の長さの範囲以上の連続均一な断面の成形体を製造することができなかった欠点を補うことができるという特徴がある。
【０１９５】
成形方法の第１４実施例
この実施例は、多面構造の成形体を製造するための方法であって、図１５にその工程概略図が開示されている。
【０１９６】
成形材料の用意：発泡率１５０％基準の同一配合材料を用いた厚さが各２ｍｍのカレンダー成形したフィルム形状材料３枚（１４１１ａ、１４１１ｂ、１４１１ｃ）を最大規格を横／縦、１００ｍｍ／１００ｍｍとして各１０ｍｍずつ差等をおいて用意し、この中、材料１４１１ａは１００／１００ｍｍとして、材料１４１１ｃは８０／８０ｍｍとして用意することが好ましい。
【０１９７】
境界面の形成：材料１４１１ａを除いた材料１４１１ｂ、１４１１ｃの各１面の上部１方向を除いた残りの３方向は、裁断面から幅５ｍｍの間隔をおいてウレタン系インクで全面スクリーン印刷して境界面１４２１を形成した後、乾燥させる。
【０１９８】
成形過程：印刷された境界面１４２１を上方に向けるようにして材料１４１１ａ、１４１１ｂ、１４１１ｃを順次積層し、印刷された方向が重複しないように組み合わされた材料１４１０をプレス方式金型１４３０の空洞部１４３２に安置した後、加熱、加圧し、発泡した成形体１４４０を脱型させて低温熟成、冷却（好ましくは４０℃、２０分）させる。
【０１９９】
横／縦／厚さがそれぞれ１５０／１５０／３ｍｍである材料１４１１ａが発泡して形成された底面１４４１ａの上部には材料１４１１ｂ、１４１１ｃが階段式の成形面１４４１ｂ、１４４１ｃにそれぞれ成形され、成形体１４４０は矢印方向に表示されたようにそれぞれ異なる方向に開放された２個の内部成形面１４４２ｂ、１４４２ｃを備えた構造に成形される。
【０２００】
この実施例は、従来の常圧式架橋発泡成形法または加圧式架橋発泡成形法に成形することができなかった成形体の内部構造体を具現することができるという点にその特徴がある。
【０２０１】
成形方法の第１５実施例
この実施例は、異種材質上に内部空洞構造体を備えた別個の成形体を単一工程で製造することができる方法であって、図１６にその工程概略図が開示されている。
【０２０２】
成形材料の用意：厚さ２ｍｍカレンダー成形したフィルム型材料１枚（１５１１ａ）を直径１０ｍｍの円形に裁断して用意する。
【０２０３】
境界面の形成：材料１５１１ａの表面に直径３ｍｍの大きさの円をウレタン樹脂系列のインクで約５０μｍの厚さで印刷した後、乾燥させる。
【０２０４】
成形過程：印刷された材料１５１１ａで材料１５１１ｂを覆って組み合わせ、それをプレス方式金型１５３０の空洞部１５３２に投入した後、厚さ１ｍｍのポリエステル系合成繊維１枚（１５２０）を裁断して前記組み合わせ材料の上部に安置した後、金型の上面１５３１を閉めて加熱、加圧する。金型の空洞部内で軟化、溶融された組み合わせ材料１５１０の一定量（特に１５１１ａ）は前記金型内で溶融状態になって前記繊維１５２０の表面１５２１に浸透し、別途の接着工程なしに相互接着される。
【０２０５】
主に厚さ方向に発泡成形される成形体は、同じ原緞（反物）の表面１５２１上で別個に成形された成形体１５４０の内部面１５４１に一定の空気で充填された内部空洞構造体１５４２が一体型に成形される。この実施例は、ポリエステル系合成繊維以外の様々な繊維、織物、不織布、人造皮革、天然皮革などに実施する場合も同じ結果を得ることができる。
【０２０６】
成形方法の第１６実施例
図１７は、内部成形面材料を押出成形して製造する例を示す。
【０２０７】
成形材料の用意：発泡率１７０％に設計された原材料を配合して加工した赤色のペレット形材料を押出機に投入し、シリンダー内で加熱して材料を溶融させた後、スクリュー、管形金型（ｄｉｅ）を通じて材料を連続成形する。排出された材料は押出機の外部冷却装置を通じて固形化され、外径５ｍｍに内径２．５ｍｍの空間がある断面の赤色パイプ形材料１６１１ａ形状を維持する。
【０２０８】
境界面の形成：発泡剤１０％を添加したエナメル系透明インクを注入して管形材料１６１１ａの内面に塗布して境界面１６２０を形成させた後、乾燥させる。
【０２０９】
成形過程：金型空洞の幅に合わせて切断された５枚の管形材料１６１１ａを前述した第１３実施例の射出方式または圧縮方式で成形した白色の材料１６１１ｂと組み合わせた後、組み合わされた材料１６１０をプレス方式金型１６３０の空洞部１６３２に安置し、金型の空洞残余空間１６３２には同一発泡率の白色粒子形材料１６５０で満たす。
【０２１０】
これを加熱、加圧すれば管形材料１６１１ａの空間部位は陷沒後に発泡しながら白色の成形体１６４０内部に５個の直径約４ｍｍの円筒形内部成形面１６４２が形成され、前記内部成形面１６４２の外側に直径約４ｍｍ〜約８ｍｍの間の部分は赤色にて形成される。
【０２１１】
本発明は前述した架橋発泡成形法とは別途に様々な内部構造体が一体に形成される架橋発泡成形体を提案するが、本発明に係る架橋発泡成形体は成形体と、前記成形体内部の内部空洞構造体と、を含んでなる。
【０２１２】
前記内部空洞構造体は成形体の表面とは無関系に成形体内部に形成される内部成形面よりなり、架橋発泡過程を経ながら成形体と同時に成形されることが好ましい。
【０２１３】
前記内部空洞構造体の全体形状は成形体内部に形成される内部成形面によって決定されるが、前記内部成形面を密閉型と開放型とに大別することができる。
【０２１４】
密閉型は、内部成形面が成形体の内部に位置し、成形体の表面とは全く無関系である場合であって内部成形面が閉面になっており、開放型は、内部成形面の一部が成形体の表面の中の一部と連通されている。
【０２１５】
前記成形体には内部空洞構造体と連通される通気孔を形成して外部空気またはガスが自在に出入りできるように構成することもでき、前記通気孔を通じて出入りする空気、ガスまたは水分などを制御できるバルブ装置を更に備えても良く、前記バルブ装置としてはチェックバルブを採用しても良い。
【０２１６】
前記通気孔およびバルブ装置は必要に応じてその個数および種類を異ならせることができるのは勿論である。
【０２１７】
前記内部空洞構造体には成形体と同種または異種の材料の中から選択される一つ以上の材料を充填したり、または成形体と同種または異種の材料の中から選択される一つ以上の材料からなる成形物を挿入し、架橋発泡成形体の物性を部位別にそれぞれ別々に構成することもできる。
【０２１８】
図１８〜図３９のそれぞれには本発明に係る架橋発泡成形体の様々な構成が開示されている。
【０２１９】
図１８〜図２７のそれぞれは、成形材料に境界面１７１１ａ〜１７１１ｊを形成した平面形材料を他材料と組み合わせて発泡した架橋発泡成形体であって、その成形体と前記成形体内部に形成される内部空洞構造体を示す。
【０２２０】
このような各実施例の内部空洞構造体には前述した第４実施例の場合のように外部注入機を用いて外部ガスまたは空気を適切に注入することによって内部空洞構造体の圧力を制御することができ、また第７実施例の場合のように通気孔に形成したりチェックバルブを適切に付加できることは勿論である。
【０２２１】
図２８〜図３０は、成形材料に境界面１７１１ｋ〜１７１１ｍを形成した平面形材料を重畳した後、これと他材料とを組み合わせて発泡した架橋発泡成形体であって、その成形体および前記成形体内部に形成される複合構造の内部空洞構造体を示す。
【０２２２】
図３１〜図３８は、成形材料と、境界面（点部位）の形成された立体形材料（成形体上部に示された材料）とを組み合わせて発泡させた複合材料の架橋発泡成形体であって、その成形体と前記成形体内部の内部空洞構造体とを含む複合構造を示す。一方、各図面には成形体と立体形材料とを共に発泡させた状態のみが示されているが、本発明は、前記各実施例を想定するに際して成形体の内部成形面の間の空間に別途に発泡した立体形材料を挿入または付着して形成される架橋発泡成形体の場合や、または別途の成形物を成形体の内部成形面の間の空間に挿入または付着して形成される架橋発泡成形体を排除しないことは勿論である。
【０２２３】
図３９は、図３１〜図３８のそれぞれに用いられることのできる境界面を形成するための様々な立体形状の材料の例を示す。
【０２２４】
一方、本発明に係る架橋発泡成形体を次のような方法で成形した後、それを従来方式で製造された架橋発泡成形体とその物性を比べてみた。
【０２２５】
本発明に係る架橋発泡成形体は、単一配合材料の発泡率１５０％であるフィルム形状材料１枚（２４ｍｍ×２４ｍｍ×１ｍｍ）の一面上に厚さ５０μｍ、横／縦がそれぞれ２０／２０ｍｍの規格にウレタン系インクを用いてシルクスクリーン印刷方法で境界面を造成し、その上面および下面のそれぞれに１枚および５枚の同一材料で組み合わせた後、組み合わされた材料を金型空洞（体積；２４ｍｍ×２４ｍｍ×７ｍｍ）に投入して加熱、加圧（４８０秒、１６５℃、１５０Ｋｇ／ｃｍ２）してプレス方式で発泡させた。
【０２２６】
0004606411.tif 000008
【０２２７】
反発弾性は１６．３ｇ重量の金属ボールを４５０ｍｍの高さで自由落下後に
跳ね上がった最高点の高さであり、表面硬度および反発弾性は内部成形面部位の成形体表面で測定された。
【０２２８】
上記表から明らかなように、同じ発泡率を有する成形材料に発泡したが、内部成形面よりなる内部空洞構造体の具備された本発明に係る架橋発泡成形体は、従来の架橋発泡成形体に比べて表面硬度は低くなる代わりに反発弾性は増加することが分かる。
【０２２９】
一方、成形体を単独、または繊維、人造皮革などのような異種材料と接合してその形状を圧縮再成形すれば、一定の圧縮割合（ｃｏｍｐｒｅｓｓｉｏｎ  ｒａｔｉｏ）で体積が減少することによって２次的形状に再成形される成形体と、空気が充填された内部成形面部位との間の表面硬度や反発弾性などの物性値の差は更に大きくなるが、再成形による表面硬度および反発弾性の差は次のように確認された。
【０２３０】
0004606411.tif 000009
【０２３１】
一方、本発明に係る架橋発泡成形体を履物の様々な部位または履物以外の様々な品物に適用することができ、このように本発明に係る架橋発泡成形体が適用できる様々な実施例を考察する。
【０２３２】
履物の各部品に対する一般的な適用例
図４０〜図４５のそれぞれは、本発明に係る架橋発泡成形体を用いて履物を構成する各部分に適用できる一般的な例を開示しており、これを履物の各構成別に説明する。
【０２３３】
ｉ）アッパー（胛被＝甲皮：ｕｐｐｅｒ）：アッパーは履物類の上部を構成する部品であり、主にその外部を天然・合成皮革類、原緞（反物）類、織物類、ゴム類、不織布類、各種の合成樹脂成形物などにし、その内部に様々な密度のＰＵ、ＰＥ、ラテックスなどの各種スポンジ類、不織布類、原緞（反物）、織物類などを接合し、着用時に緩衝性、密着性、保温性、通気性、吸湿性などを追い求める。
【０２３４】
本発明に係る成形体または２次再成形体を前記様々な外部材料と共に製造すれば、アッパー部品の軽量化および部位別支持力、通気性、緩衝性、形態安定性、密着性などを容易に向上させることができると共に、成形体の各部位別に物性を差等化することが可能になる。
【０２３５】
ｉｉ）インソール（中底：ｉｎｓｏｌｅ）：インソールは各種の履物の中敷きの下部に位置して着靴安定性および発汗作用で発生する湿気を吸収するなど成形されたアッパーおよび履物の基礎のような機能を担当する部品である。
【０２３６】
従来は主に繊維質皮板類またはセルロース板類（ｌｅａｔｈｅｒ  ｏｒ  ｃｅｌｌｕｌｏｓｅ  ｂｏａｒｄ）、不織布類、原緞（反物）類などを用いており、各種の革靴および特殊靴の場合は、部品の前後部位の屈曲性および硬度などを差等化させるためにインソールの一部位に鉄板を付着したり、またはスポンジ類を裁断後に接合する方式を利用したが、本発明に係る成形体を適用すれば、部品重量の軽量化、通気性、部位別屈曲性および硬度を容易に差等化または向上させることが可能になる。
【０２３７】
ｉｉｉ）ミッドソール（下底：ｍｉｄｓｏｌｅ）：ミッドソールは各種のスポーツ用運動靴類、スリッパおよびサンダル類、カジュアル履物類などの靴底の主要部品であって、主にＥＶＡ、ＰＵ、ゴム類などを用いて衝撃吸収力や反発弾性などを向上させるために用いられる。
【０２３８】
本発明に係る成形体をミッドソールに適用する場合は、内部成形面が空気層で構成されることによってミッドソールの全重量を軽量化することができる。また、それぞれ別途形状の１次成形体を発泡させた後、それらを結合させたりまたは大型板材形状に成形体を発泡させた後、それを裁断、研磨、接合などの後続工程を経て物性および機能、外観などが多重化されたミッドソールを製造することができる。
【０２３９】
また、前述した第８実施例のように、他材質／材料または成形物を成形体の内部成形面に注入して複合材料化されたミッドソールを製造したり、前述した第９実施例のように、外部から注入した材料を成形体の内部成形面と成形体表面上で一体に成形させる方法で各種の履物類のミッドソール部品を容易に製造することもできる。
【０２４０】
一方、本発明に係る成形体を部品の物性およびデザインによって適切に取捨選択すれば、ミッドソールが後述するアウトソールの機能を同時に発揮することができる。
【０２４１】
ｉｖ）アウトソール（表底：ｏｕｔｓｏｌｅ）：アウトソールは主に磨耗性、摩擦力（ｔｒａｃｔｉｏｎ）などが要求される各種の履物類に用いられる部品であって、本発明に係る１次成形体または２次再成形した成形体を用いて前述した第９実施例の適用を通じて全重量の軽量化、物性および機能を多重化または複合化することが可能である。
【０２４２】
ｖ）中敷き（ｓｏｃｋ  ｏｒ  ｓｏｃｋｌｉｎｅｒ）：中敷きは各種の履物類の靴底の内蔵部品であり、インソールの上部に位置して履物の着用時に足裏部位に直接に接することによって衝撃吸収力、支持力並びに反発弾性、安定性および履物内部の湿気吸収力などの複合的機能が部位別に要求される。
【０２４３】
したがって、本発明に係る成形体を用いれば、前述したミッドソールに類似した条件でその部位別物性および機能の改善を容易にし、原緞類（反物類）、織物類、不織布類、天然・合成皮革類などの他材質と接合して共に用いることができることは勿論である。
【０２４４】
ｖｉ）フォームパディング（ｆｏａｍ  ｐａｄｄｉｎｇ）：フォームパディングは、各種の履物類のアッパーの内部に装着されて緩衝性、着靴安定性、保温性などを更に向上させる目的で用いられる部品であって、本発明によれば、足首、足の甲、内外側面部位別に物性および機能が向上された様々な形態のフォームパディングを製造できる。
【０２４５】
ｖｉｉ）補強材（ｓｔｉｆｆｅｎｅｒ）：補強材は、主に合成樹脂成形物などを用いて踵部位、足首部位などの支持力および捻れを防止するためにアッパーに挿入する部品であって、本発明によれば、物性および機能が多様に向上された補強材を製造することができる。
【０２４６】
ｖｉｉｉ）舌革（ｉｎｓｔｅｐ  ｐａｄ  ｏｒ  ｔｏｎｇｕｅ）：前述したフォームパディングの場合と類似した適用が可能である。
【０２４７】
ｉｘ）成形部品（ｍｏｌｄｅｄ  ｃｏｍｐｏｎｅｎｔ）：アッパー全体またはアッパーの一定部位に対する衝撃吸収力、磨耗力、支持力などの機能を向上させたり、または飾り效果のために別途成形されてアッパーの特定部分に用いられる部品である。
【０２４８】
従来は、天然および合成皮革類、原緞類（反物類）、不織布類、合成樹脂系成形物などを様々な形状に圧縮成形または射出成形した後、その背面を軟質／硬質の緩衝性材料を充填する方式で結合させる方式を用いたが、本発明は、成形体を単独使用または他材質と共に２次再成形した後、それをアッパーの他部位と結合して各種の履物類を製造することを可能にする。
【０２４９】
図４１は、本発明によって発泡させて成形された平面形アッパー部品１８１０を裁断した後、後述する他部品と共に裁縫、挿入、付着して完成されるアッパー部１８００を示す。
【０２５０】
図４２は、本発明による厚さ１ｍｍのフィルム形状材料１８２０を一定の割合に縮小して製作した金属材質の靴型（ｌａｓｔ）１８３０に被せて金型空洞部１８４０に挿入した後、加圧式架橋発泡成形法で成形された立体形のアッパー部品を製造する方式を示す。
【０２５１】
図４３は、図４０のアッパー部または後述する他のアッパー部品類と組み合わされた図４２の立体形アッパー部品にインソールを裁縫または接合して完成されたアッパー部成形品の例を示す。一方、図４４および図４５のそれぞれは、図４３のアッパー部成形品にミッドソールおよびアウトソールを付着して中敷きを挿入して完成された一つの履物の縦、横方向の断面図を示す。
【０２５２】
前記各部品は履物類の製造例を效果的に説明するためのものであることは自明であり、本発明は、ミッドソールにアッパーを単純に結束してスリッパ、サンダル類を製造したり、またはミッドソールないしアウトソールの代わりにアッパー部とホイールとを結合したインラインスケート靴、バインディングでスキーと結合するスキー靴などのように用途および機能によって前記部品を選択的に用いたり、または変形、追加して様々な用途およびデザインの履物類を製造することも含まれる。
【０２５３】
履物のアッパー部分に対する具体的適用例
図４６〜図５０のそれぞれは、本発明をアッパー部分に適用した具体的実施例である。
【０２５４】
図４６は、前述した第３、第１３および第１５実施例を応用したものであって、内部空洞構造体１９１１を有する成形体を原緞類１９１２などに個別的に形成したり、アッパー部全般に形成し、表面に原緞類（反物類）、天然・合成皮革類などの他材質１９１３を付着した後、２次再成形または打孔１９１４して通気性を与えたアッパー部品に他部品類を付着して完成されたアッパー部の構成を示す。
【０２５５】
図４７は、前述した第８、第９実施例を利用したものであって、内部空洞構造体１９２１に同種または異種の材質／材料１９２２を注入して充填したり、または内部成形面の表面を打孔１９２４して注入された材料が成形体表面１９２３上に形成されて複合的内部および外部物性を兼ね備えたアッパー部品に他部品類を付着して完成させたアッパー部の構成を示す。
【０２５６】
図４８は、前述した第１、第２実施例を利用したものであって、内部空洞構造体１９３１を有する成形体内部および外部表面に他材質材料１９３２を打孔１９３４以前またはその以後に付着したり、または共に２次再成形して表面が他材質からなるアッパー部位を空気が円滑に循環するだけでなく緩衝性の向上されたアッパー部の構成を示す。
【０２５７】
図４９は、前述した第１２、第１４実施例を利用したものであって、アッパーの一部位が円滑に通風できるように製造されたアッパー部品に他部品類を付着して完成されたアッパー部の構成を示す。
【０２５８】
図５０は、前述した第１、第２実施例を利用したものであって、打孔１９５２された内部空洞構造体１９５１を有する成形体内部および外部表面に他材質１９５４を付着して緩衝性および保温性が向上されたアッパー部品に他部品類を選択的に使用して完成されたアッパー部の構成を示す。
【０２５９】
履物のインソール部分に対する具体的適用例
図５１は、本発明をインソール（中底）部分に具体的に適用した例であり、従来に用いられる皮板類、セルロース板類、不織布類、織物類など様々な材質の材料２０１０を内部空洞構造体２０２０を有する本発明の成形体と一体に接合したり、またはその片面または両面を打孔２０３０して通気および水分の排出を円滑にしたインソールの構成を示す。
【０２６０】
特に、図５１（ｂ）は前後部位の屈曲性または硬度が全般的に差等化された例を、そして図５１（ｃ）は特定部位に他材料２０４０を注入して硬度が異なるように製造した例をそれぞれ開示している。
【０２６１】
履物のミッドソール部分に対する具体的適用例
図５２〜図５４のそれぞれは、本発明を履物のミッドソール部分に適用した具体的事例であって、この中、図５２は、様々な内部空洞構造体２１１０を有する成形体またはそれを２次再成形した成形体の内部空洞構造体に打孔２１２０、バルブ付着２１３０、他材質材料注入２１４０または内部面を外部に分離２１５０する方法などに製造されるミッドソールの例の構成を示す図であり、（ｉ）〜（ｘ）のそれぞれはその断面の構成を示す。
【０２６２】
図５３および図５４のそれぞれは、本発明によって板材形状に製造した成形体を裁断またはその表面を研磨して得られるミッドソール部品の例を示す。これは、室内外用スリッパ類、サンダル類を含む各種の履物類の靴底部品の外側全面部位２２１０またはその中の一部特定部位２２２０に活用でき、内部に形成された様々な形状の内部空洞構造体２２３０や他材質と複合材料化された内部空洞構造体２２４０部位が外部に露出されてミッドソールの機能のみならず視覚的效果も向上させることができる。
【０２６３】
また、本発明によって空気層からなる内部成形面を有する部位と表面の裁断された成形体とを共に組み立てた履物｛図５３（ｉｉ）参照｝の製造も可能である。
【０２６４】
履物のアウトソール部分に対する具体的適用例
図５５は、本発明を履物のアウトソール部分に適用した具体的例であって、様々な内部空洞構造体２３１０を有する１次成形体または２次に再成形した成形体をアウトソール部品として用意し、その内部成形面の表面を打孔２３２０、バルブ付着２３３０、他材質／材料を注入２３４０、他材質の成形物２３５０を挿入する方式の中から選ばれたいずれか一つを適用して得ることができるアウトソールの構成を示す。
【０２６５】
履物の中敷き部分に対する具体的適用例
図５６は、本発明を履物の中敷き部分に適用した具体的例であって、その中、（ａ）〜（ｃ）のそれぞれは中敷の全体、中敷きの半分、そして踵用中敷きであって、その形態は履物の種類によって多様に変形できることを示す。
【０２６６】
また、（ｄ）は断面構成図であって、各種材料２４１０と接合された成形体の断面上に一方向に外部空気の吸入が可能なバルブ２４２０を付着したり、またはバルブなしで内部成形面に連結された打孔部位２４３０を介して内部空洞構造体２４４０の体積が外部圧力で収縮／膨脹する際、繰り返して空気の流入／排出が可能であることを示す。
【０２６７】
本発明は（ｄ）のみに限定されるものではなく、内部空洞構造体の構造を適切に変更させて多様に空気が流入／排出できる中敷き部品を製造することができることは勿論である。
【０２６８】
一方、（ｉ）〜（ｖｉｉｉ）のそれぞれは、本発明に係る成形体に各種材質の他材料２４１０と接合した後、打孔２４３０したり、または内部空洞構造体に他材質を注入２４５０して得られる様々な物性および機能を備えた中敷き部品の例を示す。
【０２６９】
履物フォームパディングまたは舌革部分に対する具体的適用例
図５７および図５８のそれぞれは、本発明を履物のフォームパディングまたは舌革部品に適用した具体的事例を示す。
【０２７０】
図面に示すように、様々な密度および硬度に発泡した成形体内の空気層（２５１０、２６１０）、他材料を注入して成形されて複合化された内部空洞構造体（２５２０、２６２０）、打孔された内部成形面（２５３０、２６３０）、または内部成形面にバルブを付着２５４０させる方法などを通じて様々な物性および機能を備えたフォームパディングまたは舌革が製造できることが分かる。
【０２７１】
履物の補強材部分に対する具体的適用例
図５９は、本発明を履物の補強材部品に具体的に適用した例であって、（ａ）〜（ｃ）のそれぞれは斜視図、正面図、Ａ−Ａ線断面構成図であり、（ｉ）〜（ｖｉｉ）のそれぞれは断面形状の様々な変形例を示す。
【０２７２】
主に硬質の合成樹脂成形物をアッパーに挿入した後、その表面にクッション材を別途に接合させる従来方式と異なり、本発明は、成形した適正硬度の成形体２７１０の内部空洞構造体２７２０に他材質で別途成形された成形物２７３０を挿入したり、または他材質を内部成形面に注入２７４０またはそれを成形体表面まで成形２７５０した後、その他の部位の密度および硬度を空気層２７６０、打孔２７７０、バルブ２７８０などの様々な方法で調節することができる。
【０２７３】
履物の成形部分に対する具体的適用例
図６０の（ｉ）〜（ｉｖ）および図６１の（ｉ）〜（ｉｉｉ）のそれぞれは、履物の成形部品に本発明を具体的に適用した事例であって、具現可能な成形部品の断面構成を示す。
【０２７４】
従来では、皮革類、合成樹脂系組成物などを用いて様々な形態の文字、ロゴおよび各種の図案を多様に成形した後、それに各種の材質を緩衝材で充填する方式を利用したのに対して板、本発明では、空気層２８１０、他材料と複合化２８２０された様々な密度および硬度の成形体をその他の材料２８３０と接合または印刷および打孔２８４０などで後続加工したり、それと共に２次再成形するなどの方法で製造することができる。
【０２７５】
様々な品物に対する具体的適用例
本発明は、前述した履物のみならず図６２〜図８１のそれぞれに示すように様々な品物にも適用できるが、様々な適用例を説明するに際し、これら図では共通する符号を用いた。すなわち、共通空気層または内部空洞構造体は２９１０、外部注入材料は２９２０、成形体と接合された他材料は２９３０、別途成形して内部成形面に挿入される材料は２９４０、各製品上本発明の成形体適用部位は＊とした。
【０２７６】
図６２は、本発明をノートパンコンのコンピュータバックに適用した例であるが、それに限定されずカメラなどの各種の電子製品携帯用バックと書類用バックなどの壁体、底、把手部位の内外装型の緩衝性資材として本発明を適用することも可能である。
【０２７７】
図６３は、本発明をリュックサック型バックの肩紐、腰紐、背中部位に適用した例であるが、それらに限定されずキャデーバックおよび各種のスポーツ用バックの内外装型緩衝材として本発明を適用することが可能である。
【０２７８】
図６４は、本発明を身体の各部位を保護するための各種保護帯に適用した様々な例であって、（ｉ）はヘルメット、（ｉｉ）は手袋、（ｉｉｉ）は下半身保護帯、（ｉｖ）は脛／足首保護帯、（ｖ）は胸保護帯であり、（ｖｉ）はそれらの様々な断面形状をそれぞれ示す。一方、本発明はそれらに限定されず各種用途のヘルメット、ヘッドギア、スキー用ゴーグルなどのような各種の保護装具類の内外装型緩衝材として適用可能である。
【０２７９】
図６５は、本発明を釣り用ズボンに適用した例であるが、それに限定されず各種の防水・保温用品と、ライフジャケットのように浮揚性の要求される水上用の各種の救命／救護装備類、各種の水上スポーツ用品またはレジャー用品の製造にも本発明は適用可能である。また、本発明が各種の釣り装備の附属品、網など水上設置物の浮揚道具などのような各種の水産・海洋産業用品の製造にも適用できることは勿論である。
【０２８０】
図６６は、本発明を帽子に適用した例を示すが、本発明はそれに限定されず様々な用途に用いられる帽子類の内外装材として適用可能である。
【０２８１】
図６７は、本発明を建物などの室内の天井、壁体、底の防音、保温、緩衝材として適用した例であるが、本発明はその外にも室内を仕上げる他材料と組み合わされて使用されても良い。
【０２８２】
図６８は、本発明をフォームテープ類に適用した例であって、内部空洞構造体を有して成形される一定の規格の成形体においていずれか一つの面に粘着剤２９６１を塗布した後、その面を他材料の離型紙２９６３を接合して製造したり（ｉ）、様々な形状に裁断可能な各種の用途のフォームテープ類を製造することができるが（ｉｉ）、（ｉｉｉ）〜（ｖｉ）のそれぞれは様々な用途のフォームテープ類の製造に使用できる内部成形面の様々な変形例を示す。
【０２８３】
図６９は、本発明をゴルフクラブのヘッドカバーに適用した例であって、内部空洞構造体を有して成形される成形体に前述した第２、第３、第８、第９実施例などを適用すれば緩衝性および形状維持力、表面／内部硬度などが更に向上された品物を容易に成形することができる。また、本発明は、各種の楽器類、テニスラケット、ホッケースティック、野球バットなどを外部衝撃から保護したり、または携帯および運搬のためのカバーおよびケースの製造に適用できることは勿論である。
【０２８４】
図７０および図７１のそれぞれは、本発明をメガネおよび携帯用電話機などのような装身具および貴重品を保管、運搬する用途の各種の保護ケースの内蔵型緩衝材に適用した例であるが、内部空洞構造体を有して成形された本発明の成形体は衝撃に弱いメガネ、時計、電話機などの緩衝用保護装具に広く適用できる。
【０２８５】
図７２〜図７６のそれぞれは、本発明を各種の形状および用途の包装材に適用した例であって、本発明はそれらに限定されず、保温、保冷および緩衝用途の各種の成形ボックス類、組み立て型ボックス類、封筒類など様々な用途および形態の包装材の製造にも適用できる。
【０２８６】
図７７〜図８０のそれぞれは、本発明を様々な形態の室内外用ベッド、枕、椅子類のクッション材、そして様々な形状の底マット類に適用した例である。特に、図７８の（ｉｉｉ）に示すように、成形体にファン２９６０を装着する場合は、前記ファン２９６０によって生成された空気が内部空洞構造体を通じて打孔部から排出されることが可能であり、通気性の要求される用途に適合したマットおよびクッション類の製造が容易である。また、本発明はそれらに限定されず自転車、二輪車、自動車、汽車、航空機用椅子などのクッション材として用いられたり、または椅子のカバーなどのようなクッション補助材として用いられることができることは自明である。
【０２８７】
図８１は本発明を車に適用した例であって、具体的には、ドアカバー部２９７１、サンバイザー部２９７２、ヘッドライニング部２９７３、棚部２９７４、トランク部２９７５、ヘッドレスト部２９７６、シート部２９７７、底カーペット部２９７８などに容易に適用できる。また、本発明は、汽車、船舶、飛行機などの室内の天井、壁体、底の防音、保温、緩衝材にも適用でき、本発明に係る成形体は単独または室内を仕上げる他材料と組み合わされて使用できることは勿論である。
【０２８８】
また、本発明に係る成形体は単独または他材料と組み合わされ、各種形状の球、子供用遊び道具または底および壁体に対する衝撃緩和装置類などのように、広範囲には玩具および遊び器具の製造に容易に適用できることも勿論である。
【０２８９】
また、本発明に係る成形体は単独または他材料と組み合わされ、水槽および植木鉢の水の調節装置のための部品、座式便器のカバー類、疲労防止用作業足場および高荷重の品物運搬用下敷き装置、室内外電線の束ね装置など様々な用途および形態の生活用品、装飾品、安全用品および産業用品の製造に容易に適用できることも勿論である。
【０２９０】
以上、本発明を好適な実施例に限定して詳述したが、本発明は前述した内容と提示された各実施例以外に、様々な製品のデザイン、構造、形状、物性に製造される成形体の具体的な具現形態にも適用でき、本発明の技術的思想を逸脱しない範囲内での様々な置換、変形および変更が本発明の権利範囲に属することは当業者には明白であろう。
【産業上の利用可能性】
【０２９１】
上述したように、本発明は、複数配合材料のみならず単一配合で製造された一つの成形体が各部位別に差等化された密度を有することを效率的に制御することができ、硬度、反発弾性、衝撃吸収力などのような諸般の物性および機能が部位別に多様に差等化された成形体を容易に製造することができるという利点がある。
【０２９２】
また、本発明は、従来の各種の１次発泡成形方式または２次再成形方式では不可能な構造、デザインの成形体を容易に製造できることから、１次発泡成形製品またはそれを利用した２次再成形製品の構造的デザインの限界を広げて様々な形状のデザインおよび機能が備えられた製品の製造を可能にする。
【０２９３】
また、本発明は、物性の異なる複数個の同種または異種の成形体を別に発泡させてそれらを相互接着したり、または複雑で高価の金型装備を用いて物性の異なる単一の成形体を製造するとしても、構造的なデザイン限界を有する成形製品のみが具現可能であった従来の各方式とは異なって、単一の発泡工程でも一つの成形体が複合物性や通気性などのような付加的機能まで效果的に兼ね備えることができる。
【０２９４】
また、本発明は、単一の発泡工程で複合物性および様々な機能を備えた成形体を製造できることから、簡略で信頼性のある工程の具現が可能であり、これにより製品不良率を著しく減少させることができ、安価でしかも安定的な品質にて大量生産が可能であるという利点がある。
【０２９５】
また、本発明は、成形体内の内部空洞構造体に空気層を形成したり、または外部装置を用いて空気の圧力を適切に調節できることから、従来の同種の成形体に比べて比重、緩衝性、浮揚性、断熱性、防音性などの諸般の物性および機能を向上させることができる。
【０２９６】
また、本発明は、成形体の内部成形面間の空間、またはそれと連結された外部面に様々な物性の材料を容易に挿入、注入、充填させることが可能であり、一つの成形体を複合材質化させて優れた機能性の具備された成形体を具現することができる。
【０２９７】
また、本発明は、各物性特性別に成形体を個別に成形する要因を根源的に解決して全般的な工程を短縮できることから、従来、物性別に成形体を繰り返し製造する過程で排出される廃棄物量を著しく減少させて環境汚染の防止に大いに寄与することができる。
【図面の簡単な説明】
【０２９８】
【図１】本発明に係る第１実施例としての成形方法の工程概略図
【図２】本発明に係る第２実施例としての成形方法の工程概略図
【図３】本発明に係る第３実施例としての成形方法の工程概略図
【図４】本発明に係る第４実施例としての成形方法の工程概略図
【図５】本発明に係る第５実施例としての成形方法の工程概略図
【図６】本発明に係る第５実施例としての成形方法の工程概略図
【図７】本発明に係る第６実施例としての成形方法の工程概略図
【図８】本発明に係る第７実施例としての成形方法の工程概略図
【図９】本発明に係る第８実施例としての成形方法の工程概略図
【図１０】本発明に係る第９実施例としての成形方法の工程概略図
【図１１】本発明に係る第１０実施例としての成形方法の工程概略図
【図１２】本発明に係る第１１実施例としての成形方法の工程概略図
【図１３】本発明に係る第１２実施例としての成形方法の工程概略図
【図１４】本発明に係る第１３実施例としての成形方法の工程概略図
【図１５】本発明に係る第１４実施例としての成形方法の工程概略図
【図１６】本発明に係る第１５実施例としての成形方法の工程概略図
【図１７】本発明に係る第１６実施例としての成形方法の工程概略図
【図１８】本発明に係る様々な架橋発泡成形体を示す断面構成図
【図１９】本発明に係る様々な架橋発泡成形体を示す断面構成図
【図２０】本発明に係る様々な架橋発泡成形体を示す断面構成図
【図２１】本発明に係る様々な架橋発泡成形体を示す断面構成図
【図２２】本発明に係る様々な架橋発泡成形体を示す断面構成図
【図２３】本発明に係る様々な架橋発泡成形体を示す断面構成図
【図２４】本発明に係る様々な架橋発泡成形体を示す断面構成図
【図２５】本発明に係る様々な架橋発泡成形体を示す断面構成図
【図２６】本発明に係る様々な架橋発泡成形体を示す断面構成図
【図２７】本発明に係る様々な架橋発泡成形体を示す断面構成図
【図２８】本発明に係る様々な架橋発泡成形体を示す断面構成図
【図２９】本発明に係る様々な架橋発泡成形体を示す断面構成図
【図３０】本発明に係る様々な架橋発泡成形体を示す断面構成図
【図３１】本発明に係る様々な架橋発泡成形体を示す断面構成図
【図３２】本発明に係る様々な架橋発泡成形体を示す断面構成図
【図３３】本発明に係る様々な架橋発泡成形体を示す断面構成図
【図３４】本発明に係る様々な架橋発泡成形体を示す断面構成図
【図３５】本発明に係る様々な架橋発泡成形体を示す断面構成図
【図３６】本発明に係る様々な架橋発泡成形体を示す断面構成図
【図３７】本発明に係る様々な架橋発泡成形体を示す断面構成図
【図３８】本発明に係る様々な架橋発泡成形体を示す断面構成図
【図３９】本発明に係る様々な架橋発泡成形体を示す断面構成図
【図４０】本発明に係る架橋発泡成形体を履物の各部品に適用する場合の構成図
【図４１】本発明に係る架橋発泡成形体を履物の各部品に適用する場合の構成図
【図４２】本発明に係る架橋発泡成形体を履物の各部品に適用する場合の構成図
【図４３】本発明に係る架橋発泡成形体を履物の各部品に適用する場合の構成図
【図４４】本発明に係る架橋発泡成形体を履物の各部品に適用する場合の構成図
【図４５】本発明に係る架橋発泡成形体を履物の各部品に適用する場合の構成図
【図４６】本発明に係る架橋発泡成形体を履物のアッパー部分に適用する場合の構成図
【図４７】本発明に係る架橋発泡成形体を履物のアッパー部分に適用する場合の構成図
【図４８】本発明に係る架橋発泡成形体を履物のアッパー部分に適用する場合の構成図
【図４９】本発明に係る架橋発泡成形体を履物のアッパー部分に適用する場合の構成図
【図５０】本発明に係る架橋発泡成形体を履物のアッパー部分に適用する場合の構成図
【図５１】本発明に係る架橋発泡成形体を履物のインソール部分に適用する場合の構成図
【図５２】本発明に架橋発泡成形体を履物のミッドソール部分に適用する場合の構成図
【図５３】本発明に架橋発泡成形体を履物のミッドソール部分に適用する場合の構成図
【図５４】本発明に架橋発泡成形体を履物のミッドソール部分に適用する場合の構成図
【図５５】本発明に係る架橋発泡成形体を履物のアウトソール部分に適用する場合の構成図
【図５６】本発明に係る架橋発泡成形体を履物の中敷き部分に適用する場合の構成図
【図５７】本発明に係る架橋発泡成形体を履物のフォームパディングに適用する場合の構成図
【図５８】本発明に係る架橋発泡成形体を履物の舌革に適用する場合の構成図
【図５９】本発明に係る架橋発泡成形体を履物の補強材に適用する場合の構成図
【図６０】本発明に係る架橋発泡成形体を履物のアッパーの成形品に適用する場合の構成図
【図６１】本発明に係る架橋発泡成形体を履物のアッパーの成形品に適用する場合の構成図
【図６２】本発明に係る架橋発泡成形体が適用され得る様々な応用例を示す構成図
【図６３】本発明に係る架橋発泡成形体が適用され得る様々な応用例を示す構成図
【図６４】本発明に係る架橋発泡成形体が適用され得る様々な応用例を示す構成図
【図６５】本発明に係る架橋発泡成形体が適用され得る様々な応用例を示す構成図
【図６６】本発明に係る架橋発泡成形体が適用され得る様々な応用例を示す構成図
【図６７】本発明に係る架橋発泡成形体が適用され得る様々な応用例を示す構成図
【図６８】本発明に係る架橋発泡成形体が適用され得る様々な応用例を示す構成図
【図６９】本発明に係る架橋発泡成形体が適用され得る様々な応用例を示す構成図
【図７０】本発明に係る架橋発泡成形体が適用され得る様々な応用例を示す構成図
【図７１】本発明に係る架橋発泡成形体が適用され得る様々な応用例を示す構成図
【図７２】本発明に係る架橋発泡成形体が適用され得る様々な応用例を示す構成図
【図７３】本発明に係る架橋発泡成形体が適用され得る様々な応用例を示す構成図
【図７４】本発明に係る架橋発泡成形体が適用され得る様々な応用例を示す構成図
【図７５】本発明に係る架橋発泡成形体が適用され得る様々な応用例を示す構成図
【図７６】本発明に係る架橋発泡成形体が適用され得る様々な応用例を示す構成図
【図７７】本発明に係る架橋発泡成形体が適用され得る様々な応用例を示す構成図
【図７８】本発明に係る架橋発泡成形体が適用され得る様々な応用例を示す構成図
【図７９】本発明に係る架橋発泡成形体が適用され得る様々な応用例を示す構成図
【図８０】本発明に係る架橋発泡成形体が適用され得る様々な応用例を示す構成図
【図８１】本発明に係る架橋発泡成形体が適用され得る様々な応用例を示す構成図
【図８２】従来の架橋発泡成形体の製造工程図
【図８３】本発明に係る架橋発泡成形体の製造工程図
【図１】
0004606411.tif 000010
【図２】
0004606411.tif 000011
【図３】
0004606411.tif 000012
【図４】
0004606411.tif 000013
【図５】
0004606411.tif 000014
【図６】
0004606411.tif 000015
【図７】
0004606411.tif 000016
【図８】
0004606411.tif 000017
【図９】
0004606411.tif 000018
【図１０】
0004606411.tif 000019
【図１１】
0004606411.tif 000020
【図１２】
0004606411.tif 000021
【図１３】
0004606411.tif 000022
【図１４】
0004606411.tif 000023
【図１５】
0004606411.tif 000024
【図１６】
0004606411.tif 000025
【図１７】
0004606411.tif 000026
【図１８】
0004606411.tif 000027
【図１９】
0004606411.tif 000028
【図２０】
0004606411.tif 000029
【図２１】
0004606411.tif 000030
【図２２】
0004606411.tif 000031
【図２３】
0004606411.tif 000032
【図２４】
0004606411.tif 000033
【図２５】
0004606411.tif 000034
【図２６】
0004606411.tif 000035
【図２７】
0004606411.tif 000036
【図２８】
0004606411.tif 000037
【図２９】
0004606411.tif 000038
【図３０】
0004606411.tif 000039
【図３１】
0004606411.tif 000040
【図３２】
0004606411.tif 000041
【図３３】
0004606411.tif 000042
【図３４】
0004606411.tif 000043
【図３５】
0004606411.tif 000044
【図３６】
0004606411.tif 000045
【図３７】
0004606411.tif 000046
【図３８】
0004606411.tif 000047
【図３９】
0004606411.tif 000048
【図４０】
0004606411.tif 000049
【図４１】
0004606411.tif 000050
【図４２】
0004606411.tif 000051
【図４３】
0004606411.tif 000052
【図４４】
0004606411.tif 000053
【図４５】
0004606411.tif 000054
【図４６】
0004606411.tif 000055
【図４７】
0004606411.tif 000056
【図４８】
0004606411.tif 000057
【図４９】
0004606411.tif 000058
【図５０】
0004606411.tif 000059
【図５１】
0004606411.tif 000060
【図５２】
0004606411.tif 000061
【図５３】
0004606411.tif 000062
【図５４】
0004606411.tif 000063
【図５５】
0004606411.tif 000064
【図５６】
0004606411.tif 000065
【図５７】
0004606411.tif 000066
【図５８】
0004606411.tif 000067
【図５９】
0004606411.tif 000068
【図６０】
0004606411.tif 000069
【図６１】
0004606411.tif 000070
【図６２】
0004606411.tif 000071
【図６３】
0004606411.tif 000072
【図６４】
0004606411.tif 000073
【図６５】
0004606411.tif 000074
【図６６】
0004606411.tif 000075
【図６７】
0004606411.tif 000076
【図６８】
0004606411.tif 000077
【図６９】
0004606411.tif 000078
【図７０】
0004606411.tif 000079
【図７１】
0004606411.tif 000080
【図７２】
0004606411.tif 000081
【図７３】
0004606411.tif 000082
【図７４】
0004606411.tif 000083
【図７５】
0004606411.tif 000084
【図７６】
0004606411.tif 000085
【図７７】
0004606411.tif 000086
【図７８】
0004606411.tif 000087
【図７９】
0004606411.tif 000088
【図８０】
0004606411.tif 000089
【図８１】
0004606411.tif 000090
【図８２】
0004606411.tif 000091
【図８３】
0004606411.tif 000092